(57)【特許請求の範囲】
【請求項１】
光学効果層（ＯＥＬ）を基材上に生成するプロセスであって、
ａ）非球状の磁性顔料粒子又は磁化可能顔料粒子を含む第１の状態の放射線硬化性被膜組成物を基材表面に適用するステップと、
ｂ）
ｉ）前記基材表面に対して実質的に垂直なＮＳ磁気軸を有する単一のループ状双極子磁石、又はループ状構成に配設され、前記基材表面に対して実質的に垂直なＮＳ磁気軸を結果的に有する２つ以上の双極子磁石の組み合わせのいずれかであるループ状磁界発生装置（ｘ３０）と、
ｉｉ）前記基材表面に対して実質的に平行なＮＳ磁気軸を有する単一の棒状双極子磁石、又は前記基材表面に対して実質的に平行なＮＳ磁気軸を結果的に有する２つ以上の棒状双極子磁石の組み合わせのいずれかである磁界発生装置（ｘ４０）と、
を備えた磁気アセンブリの磁界に前記放射線硬化性被膜組成物を曝露することにより、前記非球状の磁性顔料粒子又は磁化可能顔料粒子の少なくとも一部を配向させるステップと、
ｃ）前記ステップｂ）の前記放射線硬化性被膜組成物を少なくとも部分的に硬化させて第２の状態とすることにより、前記非球状の磁性顔料粒子又は磁化可能顔料粒子をそれぞれの位置及び配向に固定するステップと、
を含み、
前記ループ状磁界発生装置と前記磁界発生装置とが直接接触しており、
前記光学効果層が、前記光学効果層を傾斜させることによりサイズが変化するループ状体に見える光学的印象をもたらす、プロセス。
【請求項２】
前記ステップａ）が、印刷プロセス、好ましくはスクリーン印刷、グラビア印刷、及びフレキソ印刷から成る群から選択される印刷プロセスによって実行される、請求項１に記載のプロセス。
【請求項３】
複数の前記非球状の磁性粒子又は磁化可能粒子の少なくとも一部が、光学可変性の非球状の磁性顔料粒子又は磁化可能顔料粒子により構成されている、請求項１又は２に記載のプロセス。
【請求項４】
前記光学可変性の磁性顔料又は磁化可能顔料が、磁気薄膜干渉顔料、磁気コレステリック液晶顔料、及びこれらの混合物から成る群から選択される、請求項３に記載のプロセス。
【請求項５】
前記ステップｃ）が、前記ステップｂ）と一部同時に実行される、請求項１〜４のいずれか一項に記載のプロセス。
【請求項６】
前記非球状の磁性粒子又は磁化可能粒子が、血小板状の顔料粒子であり、第１の磁界発生装置の動的な磁界に対して前記放射線硬化性被膜組成物を曝露することにより、前記血小板状の磁性顔料粒子又は磁化可能顔料粒子の少なくとも一部を２軸配向させるステップであって、前記ステップａ）の後且つ前記ステップｂ）の前に実行される、ステップをさらに含む、請求項１〜５のいずれか一項に記載のプロセス。
【請求項７】
硬化した放射線硬化性被膜組成物中に配向された非球状の磁性顔料粒子又は磁化可能顔料粒子を含む光学効果層（ＯＥＬ）を基材上に生成するための磁気アセンブリであって、
ａ）前記基材表面に対して実質的に垂直なＮＳ磁気軸を有する単一のループ状双極子磁石、又はループ状構成に配設され、前記基材表面に対して実質的に垂直なＮＳ磁気軸を結果的に有する２つ以上の双極子磁石の組み合わせのいずれかであるループ状磁界発生装置（ｘ３０）と、
ｂ）前記基材表面に対して実質的に平行なＮＳ磁気軸を有する単一の棒状双極子磁石、又は前記基材表面に対して実質的に平行なＮＳ磁気軸を結果的に有する２つ以上の棒状双極子磁石の組み合わせのいずれかである磁界発生装置（ｘ４０）と、
を備え、
前記ループ状磁界発生装置と前記磁界発生装置とが直接接触している、磁気アセンブリ。
【請求項８】
光学効果層（ＯＥＬ）を基材上に生成するための、請求項７に記載の磁気アセンブリの使用。
【請求項９】
請求項７に記載の磁気アセンブリを少なくとも１つ備えた回転磁気シリンダ、又は請求項７に記載の磁気アセンブリを少なくとも１つ備えた平台印刷ユニットを備えた印刷アセンブリ。
【請求項１０】
被覆若しくは印刷ユニット及び／又は硬化ユニットをさらに備える、請求項９に記載の印刷アセンブリ。
【請求項１１】
光学効果層（ＯＥＬ）を基材上に生成するための、請求項９又は１０に記載の印刷アセンブリの使用。
【発明の詳細な説明】
【技術分野】
【０００１】
[001]本発明は、偽造及び違法複製に対する有価文書及び有価商品の保護の分野に関する。特に、本発明は、視角に応じた光学効果を示す光学効果層（ＯＥＬ）、上記ＯＥＬを生成するための磁気アセンブリ及びプロセス、並びに文書上の偽造防止手段としての上記光学効果層の使用に関する。
【背景技術】
【０００２】
[002]当技術分野においては、磁性顔料粒子又は磁化可能顔料粒子、特に非球形光学可変性磁性顔料粒子又は磁化可能顔料粒子を含むインク、被膜組成物、被膜、又は層を用いることによって、セキュリティ要素及びセキュリティ文書を製造することが知られている。
【０００３】
[003]例えばセキュリティ文書の安全対策は、「秘密」及び「公然」の安全対策に分類可能である。秘密の安全対策による保護は、そのような対策が隠蔽されており、検出には通常、特殊な機器及び知識が必要である、という概念に依拠している。一方、「公然」の安全対策は、人間の感覚のみで容易に検出可能であり、例えばそのような対策の可視化及び／又は触覚による検出が可能でありながら、製造及び／又はコピーは依然として困難である。ただし、公然の安全対策の有効性は、その安全対策としての容易な認識に大きく依存している。ユーザは、このような安全対策の存在及び性質に気付いている場合、その安全対策に基づいて実際に安全確認を行うしかないためである。
【０００４】
[004]配向磁性顔料粒子又は磁化可能顔料粒子を含む被膜又は層については、例えば米国特許第２，５７０，８５６号、米国特許第３，６７６，２７３号、米国特許第３，７９１，８６４号、米国特許第５，６３０，８７７号、及び米国特許第５，３６４，６８９号に開示されている。被膜中の磁性顔料粒子又は磁化可能顔料粒子によれば、対応する磁界の印加により、非固化被膜中で磁性顔料粒子又は磁化可能顔料粒子を局所的に配向させた後、これらを固化させることによって、磁気誘導画像、デザイン、及び／又はパターンを生成することができる。これにより、特定の光学効果すなわち偽造に対する耐性が高い固定磁気誘導画像、デザイン、又はパターンが得られる。配向磁性顔料粒子又は磁化可能顔料粒子に基づくセキュリティ要素は、磁性顔料粒子若しくは磁化可能顔料粒子又は当該粒子を含む対応するインク若しくは組成物並びに上記インク若しくは組成物の適用及び適用インク若しくは組成物中の上記顔料粒子の配向に用いられる特定の技術の両方が利用可能な場合にのみ製造可能である。
【０００５】
[005]例えば、米国特許第７，０４７，８８３号は、被膜組成物中で磁性又は磁化可能光学可変性顔料薄片を配向させることによって得られる光学効果層（ＯＥＬ）を生成する装置及び方法を開示しており、この開示の装置は、特定の構成において、上記被膜組成物を有する基材の下側に配置された永久磁石から成る。米国特許第７，０４７，８８３号によれば、ＯＥＬ中の磁性又は磁化可能光学可変性顔料薄片の第１の部分が光を第１の方向に反射させるように配向し、第１の部分に隣接する第２の部分が光を第２の方向に反射させるように位置合わせされていることで、ＯＥＬの傾斜に際して視覚的な「フリップフロップ」効果が生成される。
【０００６】
[006]国際公開第２００６／０６９２１８  Ａ２号は、ＯＥＬが傾斜した場合にバー（「ローリングバー」）が動いて見えるように配向した光学可変性磁性顔料薄片又は磁化可能顔料薄片を含むＯＥＬを備えた基材を開示している。国際公開第２００６／０６９２１８  Ａ２号によれば、光学可変性磁性顔料薄片又は磁化可能顔料薄片を有する基材の下側の永久磁石の特定の構成には、曲面を再現するように上記薄片を配向させる働きがある。
【０００７】
[007]米国特許第７，９５５，６９５号は、強い干渉色でチョウの羽を再現する視覚効果を生むように、いわゆる粉状の磁性顔料粒子又は磁化可能顔料粒子が主として基材表面に垂直に配向したＯＥＬに関する。ここでも、被膜組成物を有する基材の下側の永久磁石の特定の構成には、顔料粒子を配向させる働きがある。
【０００８】
[008]欧州特許第１  ８１９  ５２５  Ｂ１号は、特定の視角では透明に見えるため下層の情報へ視覚的にアクセス可能である一方、他の視角では不透明なままとなるＯＥＬを有するセキュリティ要素を開示している。「ベネチアンブラインド効果」として知られているこの効果を得るため、基材の下側の永久磁石の特定の構成は、基材表面に対する所定の角度で、光学可変性磁化可能顔料薄片又は磁性顔料薄片を配向させる。
【０００９】
[009]移動リング効果が効率的なセキュリティ要素として開発されている。移動リング効果は、上記光学効果層の傾斜角に応じて任意のｘｙ方向に移動して見える漏斗、円錐、ボウル、円、楕円、及び半球等の物体の光学的錯覚像から成る。移動リング効果を生む方法については、例えば欧州特許出願公開第１  ７１０  ７５６  Ａ１号、米国特許第８，３４３，６１５号、欧州特許出願公開第２  ３０６  ２２２  Ａ１号、欧州特許出願公開第２  ３２５  ６７７  Ａ２号、及び米国特許出願公開第２０１３／０８４４１１号に開示されている。
【００１０】
[0010]国際公開第２０１１／０９２５０２  Ａ２号は、視覚の変化で見かけ上の移動リングを表示する移動リング像を生成する装置を開示している。開示の移動リング像は、軟磁化可能シートと、ＮＳ軸が被膜層の平面に垂直であるとともに上記軟磁化可能シートの下側に配設された球状磁石との組み合わせにより発生した磁界によって磁性粒子又は磁化可能粒子を配向可能な装置の使用により取得又は生成され得る。
【００１１】
[0011]従来技術の移動リング像は一般的に、唯一の回転又は固定磁石の磁界による磁性粒子又は磁化可能粒子の整列によって生成される。唯一の磁石の磁力線は一般的に、比較的緩やかな屈曲すなわち低い曲率を呈しているため、磁性粒子又は磁化可能粒子の配向の変化もＯＥＬの表面上で比較的緩やかである。さらに、単一の磁石のみが用いられる場合は、磁石からの距離の増加とともに磁界の強度が急激に低下する。このため、磁性粒子又は磁化可能粒子の配向により極めて動的且つ明確に規定された特徴を得るのは難しく、リング縁部がぼやけた視覚効果となる可能性がある。
【００１２】
[0012]国際公開第２０１４／１０８４０４  Ａ２号は、被膜中に分散し磁気配向された複数の非球状磁性粒子又は磁化可能粒子を含む光学効果層（ＯＥＬ）を開示している。開示のＯＥＬの特定の磁気配向パターンは、ＯＥＬの傾斜に際して移動するループ状体の光学効果又は印象を観察者に与える。さらに、国際公開第２０１４／１０８４０４  Ａ２号は、ループ状体の中央領域において、ループ状体に囲まれた中央領域の反射帯による突起の光学効果又は印象をさらにもたらすＯＥＬを開示している。開示の突起は、ループ状体に囲まれた中央領域に存在する半球等の３次元物体の印象を与える。
【００１３】
[0013]国際公開第２０１４／１０８３０３  Ａ１号は、被膜中に分散し磁気配向された複数の非球状磁性粒子又は磁化可能粒子を含む光学効果層（ＯＥＬ）を開示している。開示のＯＥＬの特定の磁気配向パターンは、１つの共通中央領域を囲み、視角に応じた見かけ上の運動を示す複数の入れ子になったループ状体の光学効果又は印象を観察者に与える。さらに、国際公開第２０１４／１０８３０３  Ａ１号は、最も内側のループ状体に囲まれ、これにより規定された中央領域を部分的に満たす突起をさらに含むＯＥＬを開示している。開示の突起は、中央領域に存在する半球等の３次元物体の錯覚を与える。
【００１４】
[0014]セキュリティ文書の向きに関わらず容易に確認可能であり、偽造者が利用可能な機器で大規模に製造することが難しく、非常に多くの考え得る形状及び形態で提供可能な人目を引く動的なループ状効果を良い品質で基材上に表示する安全対策が依然として求められている。
【発明の概要】
【００１５】
[0015]したがって、本発明は、上述の従来技術の不備を克服することを目的とする。
【００１６】
[0016]第１の態様において、本発明は、光学効果層（ＯＥＬ）を基材上に生成するプロセス及びこれにより得られる光学効果層（ＯＥＬ）であって、当該プロセスが、
ａ）非球状磁性顔料粒子又は磁化可能顔料粒子を含む第１の状態の放射線硬化性被膜組成物を基材表面に適用するステップと、
ｂ）放射線硬化性被膜組成物を、
ｉ）基材表面に対して実質的に垂直なＮＳ磁気軸を有する単一のループ状双極子磁石又はループ状構成に配設され、基材表面に対して実質的に垂直なＮＳ磁気軸を結果的に有する２つ以上の双極子磁石の組み合わせのいずれかであるループ状磁界発生装置（ｘ３０）と、
ｉｉ）基材表面に対して実質的に平行なＮＳ磁気軸を有する単一の棒状双極子磁石又は基材表面に対して実質的に平行なＮＳ磁気軸を結果的に有する２つ以上の棒状双極子磁石の組み合わせのいずれかである磁界発生装置（ｘ４０）と、
を備えた磁気アセンブリの磁界に曝露することにより、非球状磁性顔料粒子又は磁化可能顔料粒子の少なくとも一部を配向させるステップと、
ｃ）ステップｂ）の放射線硬化性被膜組成物を少なくとも部分的に硬化させて第２の状態とすることにより、非球状磁性顔料粒子又は磁化可能顔料粒子をそれぞれの位置及び配向に固定するステップと、
を含み、
光学効果層が、光学効果層を傾斜させることによりサイズが変化するループ状体の光学的印象を与える、プロセスを提供する。
【００１７】
[0017]別の態様において、本発明は、上記プロセスにより作成された光学効果層（ＯＥＬ）を提供する。
【００１８】
[0018]別の態様においては、偽造若しくは不正に対するセキュリティ文書の保護又は装飾用途として上記光学効果層（ＯＥＬ）が用いられる。
【００１９】
[0019]別の態様において、本発明は、本明細書に記載のような１つ又は複数の光学効果層を備えたセキュリティ文書又は装飾要素若しくは物体を提供する。
【００２０】
[0020]別の態様において、本発明は、硬化した放射線硬化性被膜組成物中に配向された非球状磁性顔料粒子又は磁化可能顔料粒子を含む本明細書に記載の光学効果層（ＯＥＬ）を本明細書に記載のような基材上に生成するための磁気アセンブリであって、
ａ）基材表面に対して実質的に垂直なＮＳ磁気軸を有する単一のループ状双極子磁石又はループ状構成に配設され、基材表面に対して実質的に垂直なＮＳ磁気軸を結果的に有する２つ以上の双極子磁石の組み合わせのいずれかであるループ状磁界発生装置（ｘ３０）と、
ｂ）基材表面に対して実質的に平行なＮＳ磁気軸を有する単一の棒状双極子磁石又は基材表面に対して実質的に平行なＮＳ磁気軸を結果的に有する２つ以上の棒状双極子磁石の組み合わせのいずれかである磁界発生装置（ｘ４０）と、
を備えた、磁気アセンブリを提供する。
【００２１】
[0021]ループ状磁界発生装置（ｘ３０）及び磁界発生装置（ｘ４０）は、一方が他方の上に配置されていてもよい。
【００２２】
[0022]ループ状磁界発生装置（ｘ３０）により生成された磁界及び磁界発生装置（ｘ４０）により生成された磁界は、磁気アセンブリの結果としての磁界中に配設され、光学効果層を傾斜させることによりサイズが変化するループ状体の光学効果層の光学的印象を生成する未硬化の放射線硬化性被膜組成物の非球状磁性顔料粒子又は磁化可能顔料粒子を磁気アセンブリの磁界が基材上で配向させ得るように相互作用するようになっていてもよい。
【００２３】
[0023]光学的印象は、基材が垂直視角からある方向に傾斜した場合に、ループ状体が大きく見え、基材が垂直視角から第１の方向の反対方向に傾斜した場合に、ループ状体が小さく見えるようになっていてもよい。
【００２４】
[0024]別の態様において、本発明は、本明細書に記載の光学効果層（ＯＥＬ）を本明細書に記載のような基材上に生成する本明細書に記載の磁気アセンブリの使用を提供する。
【００２５】
[0025]別の態様において、本発明は、本明細書に記載の磁気アセンブリのうちの少なくとも１つを備えた回転磁気シリンダ又は本明細書に記載の磁気アセンブリのうちの少なくとも１つを備えた平台印刷ユニットを備えたアセンブリを提供する。
【００２６】
[0026]別の態様において、本発明は、本明細書に記載の光学効果層（ＯＥＬ）を本明細書に記載のような基材上に生成する本明細書に記載の印刷アセンブリの使用を提供する。
【図面の簡単な説明】
【００２７】
【図１Ａ】基材（１２０）上に光学効果層（１１０）を生成するのに適したループ状磁界発生装置（１３０）、特にリング状双極子磁石と、磁界発生装置（１４０）とを備えた磁気アセンブリを模式的に示した図である。
【図１Ｂ】図１Ａに示す磁気アセンブリを用いて得られたＯＥＬを異なる視角で見た場合の写真である。
【図２Ａ】別の構成の図１Ａのループ状磁界発生装置（２３０）及び図１Ａの磁界発生装置（２４０）を備え、基材（２２０）上に光学効果層（２１０）を生成するのに適した磁気アセンブリを模式的に示した図である。
【図２Ｂ】図２Ａに示す磁気アセンブリを用いて得られたＯＥＬを異なる視角で見た場合の写真である。
【図３Ａ】基材（３２０）上に光学効果層（３１０）を生成するのに適したループ状磁界発生装置（３３０）、特に三角形のループ状構成で配設された３つの棒状双極子磁石の組み合わせと、磁界発生装置（３４０）とを備えた磁気アセンブリを模式的に示した図である。
【図３Ｂ】図３Ａに示す磁気アセンブリを用いて得られたＯＥＬを異なる視角で見た場合の写真である。
【図４Ａ】基材（４２０）上に光学効果層（４１０）を生成するのに適したループ状磁界発生装置（４３０）、特に正方形のループ状構成で配設された４つの棒状双極子磁石の組み合わせと、磁界発生装置（４４０）とを備えた磁気アセンブリを模式的に示した図である。
【図４Ｂ】図４Ａに示す磁気アセンブリを用いて得られたＯＥＬを異なる視角で見た場合の写真である。
【発明を実施するための形態】
【００２８】
定義
[0027]以下の定義を用いることによって、本明細書及び特許請求の範囲に記載の用語の意味を解釈するものとする。
【００２９】
[0028]本明細書において、不定冠詞「ａ」は、１つ及び２つ以上を示し、必ずしもその指示対象の名詞を単数に限定するものではない。
【００３０】
[0029]本明細書において、用語「およそ」は、対象とする量又は値が指定された特定の値又はその近傍の他の値であってもよいことを意味する。一般的に、ある値を示す用語「およそ」は、その値の±５％の範囲を示すことを意図している。一例として、表現「およそ１００」は、１００±５の範囲すなわち９５〜１０５の範囲を示す。一般的に、用語「およそ」を使用する場合は、本発明に係る類似の結果又は効果が指定値の±５％の範囲で得られることが予想され得る。
【００３１】
[0030]用語「実質的に平行」は、平行整列からの逸脱が１０°以下であることを表し、用語「実質的に垂直」は、垂直整列からの逸脱が１０°以下であることを表す。
【００３２】
[0031]本明細書において、用語「及び／又は」は、上記群の要素のすべて又は１つだけのいずれかが存在していてもよいことを意味する。例えば、「Ａ及び／又はＢ」は、「Ａのみ、Ｂのみ、又はＡ及びＢの両方」を意味するものとする。「Ａのみ」の場合、この用語は、Ｂが存在しない可能性、すなわち「ＡのみであってＢではない」という可能性も網羅している。
【００３３】
[0032]本明細書において、用語「備える、含む（ｃｏｍｐｒｉｓｉｎｇ）」は、非排他的且つオープンエンドであることを意図している。したがって、例えば化合物Ａを含む湿し水は、Ａ以外の化合物を含んでいてもよい。ただし、用語「備える、含む（ｃｏｍｐｒｉｓｉｎｇ）」は、その特定の一実施形態として、「〜から本質的に成る（ｃｏｎｓｉｓｔｉｎｇ  ｅｓｓｅｎｔｉａｌｌｙ  ｏｆ）」及び「〜から成る（ｃｏｎｓｉｓｔｉｎｇ  ｏｆ）」というより限定的な意味も網羅するため、例えば「Ａ、Ｂ、及び任意選択としてＣを含む湿し水」は、Ａ及びＢから（本質的に）成っていてもよいし、Ａ、Ｂ、及びＣから（本質的に）成っていてもよい。
【００３４】
[0033]用語「被膜組成物」は、本発明の光学効果層（ＯＥＬ）を固体基材上に形成可能であるとともに、印刷法によって優先的且つ非排他的に適用可能な任意の組成物を表す。被膜組成物は、少なくとも複数の非球状磁性粒子又は磁化可能粒子及びバインダを含む。
【００３５】
[0034]本明細書において、用語「光学効果層（ＯＥＬ）」は、少なくとも複数の磁気配向された非球状磁性粒子又は磁化可能粒子及びバインダを含み、非球状磁性粒子又は磁化可能粒子の配向がバインダ内で固定又は停止（固定／停止）された層を示す。
【００３６】
[0035]用語「硬化」は、非球状磁性顔料粒子又は磁化可能顔料粒子がそれぞれの現在位置及び配向に固定／停止されて移動も回転もできなくなる状態すなわち固化又は固体状態へと材料を変換する刺激に応答して被膜組成物の粘度が高くなるプロセスを示すのに用いる。
【００３７】
[0036]本明細書において「好適な」実施形態／特徴に言及する場合は、これら「好適な」実施形態／特徴の組み合わせについても、「好適な」実施形態／特徴の組み合わせが技術的に有意である限り開示されているものと考えられる。
【００３８】
[0037]本明細書において、用語「少なくとも」は、１つ又は２つ以上（例えば、１つ、２つ、又は３つ）を規定するものである。
【００３９】
[0038]用語「セキュリティ文書」は、少なくとも１つの安全対策により偽造又は不正に対して通例保護される文書を表す。セキュリティ文書の例としては、有価文書及び有価商品が挙げられるが、これらに限定されない。
【００４０】
[0039]用語「安全対策」は、認証目的で使用可能な画像、パターン、又は図形要素を示すのに用いる。
【００４１】
[0040]用語「ループ状体」は、それ自体で再結合することにより１つの中央暗領域を囲む閉ループ状体を構成する閉じた物体の視覚的印象をＯＥＬが観察者に与えるように非球状磁性粒子又は磁化可能粒子が設けられたことを示す。「ループ状体」としては、円形、長円形、楕円形、正方形、三角形、長方形、又は任意の多角形を有し得る。ループ形状の例としては、リング又は円、長方形又は正方形（角丸の有無に依らず）、三角形（角丸の有無に依らず）、（正又は不規則）五角形（角丸の有無に依らず）、（正又は不規則）六角形（角丸の有無に依らず）、（正又は不規則）七角形（角丸の有無に依らず）、（正又は不規則）八角形（角丸の有無に依らず）、任意の多角形（角丸の有無に依らず）等が挙げられる。本明細書において、ループ状体の光学的印象は、非球状磁性粒子又は磁化可能粒子の配向によって形成される。
【００４２】
[0041]本発明は、光学効果層（ＯＥＬ）を基材上に生成する方法及びこれにより得られる光学効果層（ＯＥＬ）であって、当該方法が、非球状磁性顔料粒子又は磁化可能顔料粒子を含む第１の状態の放射線硬化性被膜組成物を基材表面に適用するステップを含む、方法を提供する。このようにして得られる光学効果層（ＯＥＬ）は、当該光学効果層を含む基材を傾斜させることによりサイズが変化するループ状体に見える光学的印象を観察者に与える。
【００４３】
[0042]本明細書に記載の適用ステップａ）は、好ましくはスクリーン印刷、グラビア印刷、フレキソ印刷、インクジェット印刷、及び凹版印刷（当技術分野においては銅版凹版印刷及び鋼製金型凹版印刷とも称する）から成る群から選択され、より好ましくはスクリーン印刷、グラビア印刷、及びフレキソ印刷から成る群から選択される印刷プロセスによって実行されるのが好ましい。
【００４４】
[0043]本明細書に記載の基材に対する本明細書に記載の放射線硬化性被膜組成物の適用の後、一部同時、又は同時に、磁気アセンブリの磁界に対する放射線硬化性被膜組成物の曝露によって非球状磁性顔料粒子又は磁化可能顔料粒子の少なくとも一部を配向させることにより、磁気アセンブリにより生成された磁力線に沿って非球状磁性顔料粒子又は磁化可能顔料粒子の少なくとも一部を整列させる。
【００４５】
[0044]本明細書に記載の磁界の印加により非球状磁性顔料粒子又は磁化可能顔料粒子の少なくとも一部を配向／整列させるステップの後又は一部同時に、非球状磁性顔料粒子又は磁化可能顔料粒子の配向を固定又は停止する。このように特筆すべきこととして、放射線硬化性被膜組成物は第１の状態すなわち液体又はペースト状態を有する必要があり、十分に湿潤又は柔軟であるため、放射線硬化性被膜組成物中に分散した非球状磁性顔料粒子又は磁化可能顔料粒子は、磁界への曝露により自由に移動、回転、及び／又は配向可能である。また、第２の硬化（例えば、固体）状態も有する必要があり、この場合の非球状磁性顔料粒子又は磁化可能顔料粒子は、それぞれの位置及び配向で固定又は停止される。
【００４６】
[0045]以上から、光学効果層（ＯＥＬ）を本明細書に記載の基材上に生成する方法は、ステップｂ）の放射線硬化性被膜組成物を少なくとも部分的に硬化させて第２の状態とすることにより、非球状磁性顔料粒子又は磁化可能顔料粒子をそれぞれが採っている位置及び配向に固定するステップｃ）を含む。放射線硬化性被膜組成物を少なくとも部分的に硬化させるステップは、本明細書に記載の磁界の印加により非球状磁性顔料粒子又は磁化可能顔料粒子の少なくとも一部を配向／整列させるステップ（ステップｂ））の後又は一部同時に実行されるようになっていてもよい。放射線硬化性被膜組成物を少なくとも部分的に硬化させるステップは、本明細書に記載の磁界の印加により非球状磁性顔料粒子又は磁化可能顔料粒子の少なくとも一部を配向／整列させるステップ（ステップｂ））と一部同時に実行されるのが好ましい。「一部同時」によって、両ステップの一部が同時に実行されることを意味する。すなわち、各ステップの実行タイミングが部分的に重なることになる。本明細書に記載の背景において、配向ステップｂ）と一部同時に硬化が実行される場合は、ＯＥＬの完全又は部分的な固化の前に顔料粒子が配向するように、配向後に硬化が有効となることが了解される必要がある。
【００４７】
[0046]放射線硬化性被膜組成物の第１及び第２の状態は、ある種の放射線硬化性被膜組成物を用いることによって提供すされる。例えば、放射線硬化性被膜組成物の非球状磁性顔料粒子又は磁化可能顔料粒子以外の成分は、インク又はセキュリティ用途（例えば、紙幣印刷）に用いられるような放射線硬化性被膜組成物の形態であってもよい。上述の第１及び第２の状態は、電磁放射線への曝露に応答して粘度が高くなる材料を用いることにより提供される。すなわち、流体のバインダ材料は、硬化又は凝固によって、非球状磁性顔料粒子又は磁化可能顔料粒子がそれぞれの現在位置及び配向に固定されて、バインダ材料内で移動も回転もできなくなる第２の状態に変換される。
【００４８】
[0047]当業者には既知の通り、基材等の表面上に適用する放射線硬化性被膜組成物に含まれる成分及び上記放射線硬化性被膜組成物の物性は、放射線硬化性被膜組成物の基材表面への移動に用いられるプロセスの要件を満たす必要がある。その結果、本明細書に記載の放射線硬化性被膜組成物に含まれるバインダ材料は通常、当技術分野において既知の材料から選定されるとともに、放射線硬化性被膜組成物の適用に用いられる被覆又は印刷プロセス及び選定された放射線硬化プロセスによって決まる。
【００４９】
[0048]本明細書に記載の光学効果層（ＯＥＬ）において、本明細書に記載の非球状磁性顔料粒子又は磁化可能顔料粒子は、当該非球状磁性顔料粒子又は磁化可能顔料粒子の配向を固定／停止する硬化バインダ材料を含む放射線硬化性被膜組成物中に分散している。硬化バインダ材料は、２００ｎｍ〜２５００ｎｍに含まれる様々な波長の電磁放射線に対して、少なくとも一部が透明である。このように、バインダ材料は、少なくともその硬化又は固体状態（本明細書では第２の状態とも称する）において、２００ｎｍ〜２５００ｎｍすなわち通常「光学スペクトル」と称し、バインダ材料に含まれる硬化又は固体状態の粒子及びそれぞれの配向に応じた反射性がバインダ材料を通じて認識され得るように、電磁スペクトルの赤外、可視、及びＵＶ（紫外）部分を含む波長範囲内に含まれる様々な波長の電磁放射線に対して、少なくとも一部が透明である。硬化バインダ材料は、好ましくは２００ｎｍ〜８００ｎｍ、より好ましくは４００ｎｍ〜７００ｎｍに含まれる様々な波長の電磁放射線に対して、少なくとも一部が透明である。本明細書において、用語「透明」は、該当する（１つ又は複数の）波長において、ＯＥＬ（血小板状磁性顔料粒子又は磁化可能顔料粒子は含まないが、ＯＥＬのその他任意選択の成分があれば、それらをすべて含む）に存在する硬化バインダ材料の２０μｍの層に対する電磁放射線の透過率が少なくとも５０％、好ましくは少なくとも６０％、より好ましくは少なくとも７０％であることを示す。これは、例えばＤＩＮ５０３６−３（１９７９−１１）等の確立した試験方法に従って硬化バインダ材料（血小板状磁性顔料粒子又は磁化可能顔料粒子は含まず）の試験片の透過率を測定することによって決定可能である。ＯＥＬが秘密の安全対策として機能する場合、選択した非可視波長を含む各照明条件下においてＯＥＬが生成する（完全な）光学効果を検出するには通常、技術的な手段が必要となる。当該検出では、可視領域外（例えば、近ＵＶ領域）において入射放射線の波長が選択される必要がある。この場合、ＯＥＬは、入射放射線に含まれる可視スペクトルの外側の選択波長に応答して発光する発光性顔料粒子を含むのが好ましい。電磁スペクトルの赤外、可視、及び紫外部分は、７００〜２５００ｎｍ、４００〜７００ｎｍ、及び２００〜４００ｎｍの波長範囲にそれぞれ略対応する。
【００５０】
[0049]上述の通り、本明細書に記載の放射線硬化性被膜組成物は、当該放射線硬化性被膜組成物の適用に用いられる被覆又は印刷プロセス及び選定された硬化プロセスによって決まる。放射線硬化性被膜組成物の硬化には、本明細書に記載のＯＥＬを備えた物品の通常使用時に起こり得る（例えば、最大８０℃の）単純な温度上昇では不可逆の化学反応を伴うのが好ましい。用語「硬化」又は「硬化性」は、適用した放射線硬化性被膜組成物中の少なくとも１つの成分が開始材料よりも大きな分子量を有するポリマー材料に変化するような、その成分の化学反応、架橋、又は重合を含むプロセスを表す。放射線硬化では、硬化放射線への曝露により放射線硬化性被膜組成物の粘度が瞬時に高くなり、顔料粒子のさらなる移動が抑えられ、結果的に磁気配向ステップ後の情報喪失が抑えられるため都合が良い。硬化ステップ（ステップｃ））は、好ましくはＵＶ・可視光放射線硬化を含む放射線硬化又は電子ビーム放射線硬化、より好ましくはＵＶ・可視光放射線硬化によって実行される。
【００５１】
[0050]したがって、本発明に適した放射線硬化性被膜組成物としては、ＵＶ・可視光放射線（以下、ＵＶ・可視放射線硬化性と称する）又は電子ビーム放射線（以下、ＥＢと称する）によって硬化可能な放射線硬化性組成物が挙げられる。放射線硬化性組成物は、当技術分野において既知であり、ＳＩＴＡ  Ｔｅｃｈｎｏｌｏｇｙ  Ｌｉｍｉｔｅｄと提携したＪｏｈｎ  Ｗｉｌｅｙ  ＆  Ｓｏｎｓが１９９６年に発行したＣ．Ｌｏｗｅ、Ｇ．Ｗｅｂｓｔｅｒ、Ｓ．Ｋｅｓｓｅｌ、及びＩ．ＭｃＤｏｎａｌｄによる第４巻「Ｃｈｅｍｉｓｔｒｙ  ＆  Ｔｅｃｈｎｏｌｏｇｙ  ｏｆ  ＵＶ  ＆  ＥＢ  Ｆｏｒｍｕｌａｔｉｏｎ  ｆｏｒ  Ｃｏａｔｉｎｇｓ，  Ｉｎｋｓ  ＆  Ｐａｉｎｔｓ」シリーズ等の標準的な教科書に見られる。本発明の特に好適な一実施形態によれば、本明細書に記載の放射線硬化性被膜組成物は、ＵＶ・可視放射線硬化性被膜組成物である。
【００５２】
[0051]ＵＶ・可視放射線硬化性被膜組成物は、ラジカル硬化性化合物及びカチオン硬化性化合物から成る群から選択される１つ又は複数の化合物を含むのが好ましい。本明細書に記載のＵＶ・可視放射線硬化性被膜組成物は、ハイブリッド系であってもよく、１つ又は複数のカチオン硬化性化合物及び１つ又は複数のラジカル硬化性化合物の混合物を含む。カチオン硬化性化合物は、酸等のカチオン種を遊離させて硬化を開始することにより、モノマー及び／又はオリゴマーの反応及び／又は架橋によって放射線硬化性被膜組成物を硬化させる１つ又は複数の光開始剤の放射による活性化を通常含むカチオン機構によって硬化する。ラジカル硬化性化合物は、１つ又は複数の光開始剤の放射によってラジカルを生成することにより重合を開始して放射線硬化性被膜組成物を硬化させる活性化を通常含むフリーラジカル機構によって硬化する。本明細書に記載のＵＶ・可視放射線硬化性被膜組成物に含まれるバインダの作成に用いられるモノマー、オリゴマー、又はプレポリマーに応じて、異なる光開始剤を使用可能である。遊離基光開始剤の適当な例は、当業者に既知であり、アセトフェノン、ベンゾフェノン、ベンジルジメチルケタル、α−アミノケトン、α−ヒドロキシケトン、ホスフィンオキシド、及びホスフィンオキシド誘導体のほか、これらの２つ以上の混合物が挙げられるが、これらに限定されない。カチオン光開始剤の適当な例は、当業者に既知であり、有機ヨードニウム塩（例えば、ジアリールヨードニウム塩）、オキソニウム（例えば、トリアリールオキソニウム塩）、及びスルホニウム塩（例えば、トリアリールスルホニウム塩）等のオニウム塩のほか、これらの２つ以上の混合物が挙げられるが、これらに限定されない。有用な光開始剤の他の例は、Ｇ．Ｂｒａｄｌｅｙにより編集され、ＳＩＴＡ  Ｔｅｃｈｎｏｌｏｇｙ  Ｌｉｍｉｔｅｄと提携したＪｏｈｎ  Ｗｉｌｅｙ  ＆  Ｓｏｎｓが１９９８年に発行したＪ．Ｖ．Ｃｒｉｖｅｌｌｏ及びＫ．Ｄｉｅｔｌｉｋｅｒによる「Ｃｈｅｍｉｓｔｒｙ  ＆  Ｔｅｃｈｎｏｌｏｇｙ  ｏｆ  ＵＶ  ＆  ＥＢ  Ｆｏｒｍｕｌａｔｉｏｎ  ｆｏｒ  Ｃｏａｔｉｎｇｓ，  Ｉｎｋｓ  ＆  Ｐａｉｎｔｓ」第３巻の「Ｐｈｏｔｏｉｎｉｔｉａｔｏｒｓ  ｆｏｒ  Ｆｒｅｅ  Ｒａｄｉｃａｌ  Ｃａｔｉｏｎｉｃ  ａｎｄ  Ａｎｉｏｎｉｃ  Ｐｏｌｙｍｅｒｉｚａｔｉｏｎ」第２版等の標準的な教科書に見られる。また、効率的な硬化を実現するため、１つ又は複数の光開始剤と併せて増感剤を含むのが好都合と考えられる。適当な光増感剤の一般的な例としては、イソプロピル−チオキサントン（ＩＴＸ）、１−クロロ−２−プロポキシ−チオキサントン（ＣＰＴＸ）、２−クロロ−チオキサントン（ＣＴＸ）、及び２，４−ジエチル−チオキサントン（ＤＥＴＸ）、並びにこれらの２つ以上の混合物が挙げられるが、これらに限定されない。ＵＶ・可視放射線硬化性被膜組成物に含まれる１つ又は複数の光開始剤は、好ましくはおよそ０．１重量％〜およそ２０重量％、より好ましくはおよそ１重量％〜およそ１５重量％の総量で存在し、重量パーセントは、ＵＶ・可視放射線硬化性被膜組成物の総重量に基づく。
【００５３】
[0052]本明細書に記載の放射線硬化性被膜組成物は、１つ若しくは複数のマーカ物質若しくは追跡用添加物並びに／又は磁性材料（本明細書に記載の血小板状磁性顔料粒子又は磁化可能顔料粒子とは異なる）、発光材料、導電材料、及び赤外線吸収材料から成る群から選択される１つ若しくは複数の機械可読材料をさらに含んでいてもよい。本明細書において、用語「機械可読材料」は、肉眼では確認できない少なくとも１つの特別な特性を示し、ある層に含めることによって、特定の認証用機器の使用により当該層又は当該層を含む物品を認証する方法を提供可能な材料を表す。
【００５４】
[0053]本明細書に記載の放射線硬化性被膜組成物は、有機顔料粒子、無機顔料粒子、及び有機色素から成る群から選択される１つ若しくは複数の着色成分並びに／又は１つ若しくは複数の添加剤をさらに含んでいてもよい。後者としては、粘度（例えば、溶媒、増粘剤、及び界面活性剤）、稠度（例えば、硬化防止剤、充填剤、及び可塑剤）、起泡性（例えば、消泡剤）、潤滑性（ワックス、オイル）、ＵＶ安定性（光安定剤）、密着性、帯電防止特性、保存性（重合防止剤）等の放射線硬化性被膜組成物の物理的、流動学的、及び化学的パラメータの調整に用いられる化合物及び材料が挙げられるが、これらに限定されない。本明細書に記載の添加剤は、当該添加剤の寸法のうちの少なくとも１つが１〜１０００ｎｍの範囲であるいわゆるナノ材料等、当技術分野において既知の量及び形態で放射線硬化性被膜組成物中に存在していてもよい。
【００５５】
[0054]本明細書に記載の放射線硬化性被膜組成物は、本明細書に記載の非球状磁性顔料粒子又は磁化可能顔料粒子を含む。非球状磁性顔料粒子又は磁化可能顔料粒子は、好ましくはおよそ２重量％〜およそ４０重量％、より好ましくはおよそ４重量％〜およそ３０重量％の量だけ存在する。この重量百分率は、バインダ材料、非球状磁性顔料粒子又は磁化可能顔料粒子、及び放射線硬化性被膜組成物のその他任意選択の成分を含む放射線硬化性被膜組成物の総重量に基づく。
【００５６】
[0055]本明細書に記載の非球状磁性顔料粒子又は磁化可能顔料粒子は、形状が非球状であることから、固化バインダ材料の少なくとも一部が透明である入射電磁放射線に対して非等方的な反射性を有するように規定されている。本明細書において、用語「非等方的な反射性」は、第１の角度からの入射放射線が粒子により特定の（観察）方向（第２の角度）に反射される割合が粒子の配向の関数であること、つまり、第１の角度に対する粒子の配向の変化に応じて観察方向への反射の大きさが異なり得ることを示す。好ましいこととして、本明細書に記載の非球状磁性顔料粒子又は磁化可能顔料粒子は、粒子の配向の変化によって当該粒子による反射が特定の方向に変化するように、好ましくはおよそ２００〜およそ２５００ｎｍ、より好ましくはおよそ４００〜およそ７００ｎｍの波長範囲の一部又は全部における入射電磁放射線に対して非等方的な反射性を有する。当業者には既知の通り、本明細書に記載の磁性顔料粒子又は磁化可能顔料粒子は、すべての視角について同じ色を示す従来の顔料粒子と異なり、本明細書に記載の磁性顔料粒子又は磁化可能顔料粒子は、上述の通り非等方的な反射性を示す。
【００５７】
[0056]非球状磁性顔料粒子又は磁化可能顔料粒子は、扁長若しくは扁平な楕円体状、血小板状、若しくは針状の顔料粒子、又はこれらの２つ以上の混合物であるのが好ましく、血小板状の粒子であるのがさらに好ましい。
【００５８】
[0057]本明細書に記載の非球状磁性顔料粒子又は磁化可能顔料粒子の適当な例としては、コバルト（Ｃｏ）、鉄（Ｆｅ）、ガドリニウム（Ｇｄ），及びニッケル（Ｎｉ）から成る群から選択される磁性金属、鉄、マンガン、コバルト、ニッケル、及びこれらの２つ以上の混合物の磁性合金、クロム、マンガン、コバルト、鉄、ニッケル、及びこれらの２つ以上の混合物の磁性酸化物、並びにこれらの２つ以上の混合物を含む顔料粒子が挙げられるが、これらに限定されない。金属、合金、及び酸化物に関する用語「磁性」は、強磁性又はフェリ磁性金属、合金、及び酸化物を対象とする。クロム、マンガン、コバルト、鉄、ニッケル、又はこれらの２つ以上の混合物の磁性酸化物は、純粋又は混合酸化物であってもよい。磁性酸化物の例としては、赤鉄鉱（Ｆｅ２Ｏ３）、磁鉄鉱（Ｆｅ３Ｏ４）、二酸化クロム（ＣｒＯ２）、磁性フェライト（ＭＦｅ２Ｏ４）、磁性スピネル（ＭＲ２Ｏ４）、磁性ヘキサフェライト（ＭＦｅ１２Ｏ１９）、磁性オルソフェライト（ＲＦｅＯ３）、磁性ガーネット（Ｍ３Ｒ２（ＡＯ４）３）等の鉄酸化物が挙げられるが、これらに限定されない。ここで、Ｍは２価、Ｒは３価、Ａは４価の金属を表す。
【００５９】
[0058]本明細書に記載の非球状磁性顔料粒子又は磁化可能顔料粒子の例としては、コバルト（Ｃｏ）、鉄（Ｆｅ）、ガドリニウム（Ｇｄ），又はニッケル（Ｎｉ）等の磁性金属及び鉄、コバルト、又はニッケルの磁性合金のうちの１つ又は複数で構成された磁気層Ｍを含む顔料粒子が挙げられるが、これらに限定されない。上記血小板状の磁性顔料粒子又は磁化可能顔料粒子は、１つ又は複数の別の層を含む多層構造であってもよい。１つ又は複数の別の層は、好ましくはフッ化マグネシウム（ＭｇＦ２）等の金属フッ化物、酸化ケイ素（ＳｉＯ）、二酸化ケイ素（ＳｉＯ２）、酸化チタン（ＴｉＯ２）、硫化亜鉛（ＺｎＳ）、及び酸化アルミニウム（Ａｌ２Ｏ３）から成る群から選択される１つ又は複数の材料、より好ましくは二酸化ケイ素（ＳｉＯ２）で独立して構成された層Ａ、金属及び金属合金から成る群から選択され、好ましくは反射性金属及び反射性金属合金から成る群から選択され、より好ましくはアルミニウム（Ａｌ）、クロム（Ｃｒ）、及びニッケル（Ｎｉ）から成る群から選択される１つ又は複数の材料、さらに好ましくはアルミニウム（Ａｌ）で独立して構成された層Ｂ、或いは上述のような１つ又は複数の層Ａ並びに上述のような１つ又は複数の層Ｂの組み合わせである。上述の多層構造である血小板状磁性顔料粒子又は磁化可能顔料粒子の一般的な例としては、Ａ／Ｍ多層構造、Ａ／Ｍ／Ａ多層構造、Ａ／Ｍ／Ｂ多層構造、Ａ／Ｂ／Ｍ／Ａ多層構造、Ａ／Ｂ／Ｍ／Ｂ多層構造、Ａ／Ｂ／Ｍ／Ｂ／Ａ多層構造、Ｂ／Ｍ多層構造、Ｂ／Ｍ／Ｂ多層構造、Ｂ／Ａ／Ｍ／Ａ多層構造、Ｂ／Ａ／Ｍ／Ｂ多層構造、Ｂ／Ａ／Ｍ／Ｂ／Ａ多層構造が挙げられるが、これらに限定されない。ここで、層Ａ、磁気層Ｍ、及び層Ｂは、上述の層から選定される。
【００６０】
[0059]本明細書に記載の非球状磁性顔料粒子又は磁化可能顔料粒子の少なくとも一部は、非球状光学可変性磁性顔料粒子若しくは磁化可能顔料粒子並びに／又は光学可変特性を持たない非球状磁性顔料粒子若しくは磁化可能顔料粒子で構成されていてもよい。本明細書に記載の非球状磁性顔料粒子又は磁化可能顔料粒子の少なくとも一部は、非球状光学可変性磁性顔料粒子又は磁化可能顔料粒子によって構成されているのが好ましい。非球状光学可変性磁性顔料粒子又は磁化可能顔料粒子の変色特性によってもたらされる公然の安全対策は、本明細書に記載の非球状光学可変性磁性顔料粒子又は磁化可能顔料粒子を含むインク、放射線硬化性被膜組成物、被膜、又は層を有する物品又はセキュリティ文書を人間の感覚のみで容易に検出、認識、及び／又はその考え得る偽造品から識別可能であるが、これに加えて、血小板状光学可変性磁性顔料粒子又は磁化可能顔料粒子の光学特性がＯＥＬ認識用の機械可読ツールとして用いられるようになっていてもよい。したがって、顔料粒子の光学（例えば、スペクトル）特性を解析する認証プロセスにおいては、秘密又は準秘密の安全対策として、非球状光学可変性磁性顔料粒子又は磁化可能顔料粒子の光学特性が同時に用いられるようになっていてもよい。ＯＥＬを生成する放射線硬化性被膜組成物に非球状光学可変性磁性顔料粒子又は磁化可能顔料粒子を使用すると、ＯＥＬのセキュリティ文書用途における安全対策としての意義が高くなる。このような材料（すなわち、非球状光学可変性磁性顔料粒子又は磁化可能顔料粒子）は、セキュリティ文書印刷業のためのものであって、一般には市販されていないためである。
【００６１】
[0060]さらに、本明細書に記載の非球状磁性顔料粒子又は磁化可能顔料粒子は、その磁性により機械可読であるため、これらの顔料粒子を含む放射線硬化性被膜組成物は、例えば特定の磁気検出器により検出されるようになっていてもよい。したがって、本明細書に記載の非球状磁性顔料粒子又は磁化可能顔料粒子を含む放射線硬化性被膜組成物は、セキュリティ文書の秘密又は準秘密のセキュリティ要素（認証ツール）として使用可能である。
【００６２】
[0061]上述の通り、非球状磁性顔料粒子又は磁化可能顔料粒子は、少なくとも一部が非球状光学可変性磁性顔料粒子又は磁化可能顔料粒子によって構成されているのが好ましい。これらは、非球状磁性薄膜干渉顔料粒子、非球状磁性コレステリック液晶顔料粒子、磁性材料を含む非球状干渉被覆顔料粒子、及びこれらの２つ以上の混合物から成る群から選択可能であるのがより好ましい。
【００６３】
[0062]磁性薄膜干渉顔料粒子については、当業者に既知であって、例えば米国特許第４，８３８，６４８号、国際公開第２００２／０７３２５０  Ａ２号、欧州特許第０  ６８６  ６７５  Ｂ１号、国際公開第２００３／０００８０１  Ａ２号、米国特許第６，８３８，１６６号、国際公開第２００７／１３１８３３  Ａ１号、欧州特許出願公開第２  ４０２  ４０１  Ａ１号、及びこれらの引用文献に開示されている。磁性薄膜干渉顔料粒子は、５層ファブリペロー多層構造を有する顔料粒子及び／又は６層ファブリペロー多層構造を有する顔料粒子及び／又は７層ファブリペロー多層構造を有する顔料粒子を含んでいるのが好ましい。
【００６４】
[0063]好ましい５層ファブリペロー多層構造は、吸収体／誘電体／反射体／誘電体／吸収体の多層構造から成り、反射体及び／又は吸収体が磁気層でもあり、好ましくは反射体及び／又は吸収体が、ニッケル、鉄、及び／若しくはコバルト、並びに／又はニッケル、鉄、及び／若しくはコバルトを含む磁性合金、並びに／又はニッケル（Ｎｉ）、鉄（Ｆｅ）、及び／若しくはコバルト（Ｃｏ）を含む磁性酸化物を含む磁気層である。
【００６５】
[0064]好ましい６層ファブリペロー多層構造は、吸収体／誘電体／反射体／磁性体／誘電体／吸収体の多層構造から成る。
【００６６】
[0065]好ましい７層ファブリペロー多層構造は、米国特許第４，８３８，６４８号に開示されているような吸収体／誘電体／反射体／磁性体／反射体／誘電体／吸収体の多層構造から成る。
【００６７】
[0066]本明細書に記載の反射体層は、金属及び金属合金から成る群から選択され、好ましくは反射性金属及び反射性金属合金から成る群から選択され、より好ましくはアルミニウム（Ａｌ）、銀（Ａｇ）、銅（Ｃｕ）、金（Ａｕ）、白金（Ｐｔ）、スズ（Ｓｎ）、チタン（Ｔｉ）、パラジウム（Ｐｄ）、ロジウム（Ｒｈ）、ニオブ（Ｎｂ）、クロム（Ｃｒ）、ニッケル（Ｎｉ）、及びこれらの合金から成る群から選択され、さらに好ましくはアルミニウム（Ａｌ）、クロム（Ｃｒ）、ニッケル（Ｎｉ）、及びこれらの合金から成る群から選択される１つ又は複数の材料、なお好ましくはアルミニウム（Ａｌ）で独立して構成されていることが好ましい。誘電体層は、好ましくはフッ化マグネシウム（ＭｇＦ２）、フッ化アルミニウム（ＡｌＦ３）、フッ化セリウム（ＣｅＦ３）、フッ化ランタン（ＬａＦ３）、フッ化アルミニウムナトリウム（例えば、Ｎａ３ＡｌＦ６）、フッ化ネオジム（ＮｄＦ３）、フッ化サマリウム（ＳｍＦ３）、フッ化バリウム（ＢａＦ２）、フッ化カルシウム（ＣａＦ２）、フッ化リチウム（ＬｉＦ）等の金属フッ化物、酸化ケイ素（ＳｉＯ）、二酸化ケイ素（ＳｉＯ２）、酸化チタン（ＴｉＯ２）、酸化アルミニウム（Ａｌ２Ｏ３）等の金属酸化物から成る群から選択され、より好ましくはフッ化マグネシウム（ＭｇＦ２）及び二酸化ケイ素（ＳｉＯ２）から成る群から選択される１つ又は複数の材料、なお好ましくはフッ化マグネシウム（ＭｇＦ２）で独立して構成されていることが好ましい。吸収体層は、好ましくはアルミニウム（Ａｌ）、銀（Ａｇ）、銅（Ｃｕ）、パラジウム（Ｐｄ）、白金（Ｐｔ）、チタン（Ｔｉ）、バナジウム（Ｖ）、鉄（Ｆｅ）、スズ（Ｓｎ）、タングステン（Ｗ）、モリブデン（Ｍｏ）、ロジウム（Ｒｈ）、ニオブ（Ｎｂ）、クロム（Ｃｒ）、ニッケル（Ｎｉ）、これらの金属酸化物、これらの金属硫化物、これらの金属炭化物、及びこれらの金属合金から成る群から選択され、より好ましくはクロム（Ｃｒ）、ニッケル（Ｎｉ）、これらの金属酸化物、及びこれらの金属合金から成る群から選択され、さらに好ましくはクロム（Ｃｒ）、ニッケル（Ｎｉ）、及びこれらの金属合金から成る群から選択される１つ又は複数の材料で独立して構成されていることが好ましい。磁性体層は、ニッケル（Ｎｉ）、鉄（Ｆｅ）、及び／若しくはコバルト（Ｃｏ）、並びに／又はニッケル（Ｎｉ）、鉄（Ｆｅ）、及び／若しくはコバルト（Ｃｏ）を含む磁性合金、並びに／又はニッケル（Ｎｉ）、鉄（Ｆｅ）、及び／若しくはコバルト（Ｃｏ）を含む磁性酸化物を含むのが好ましい。７層ファブリペロー構造を含む磁性薄膜干渉顔料粒子が好ましい場合は、磁性薄膜干渉顔料粒子がＣｒ／ＭｇＦ２／Ａｌ／Ｍ／Ａｌ／ＭｇＦ２／Ｃｒ多層構造から成る７層ファブリペロー吸収体／誘電体／反射体／磁性体／反射体／誘電体／吸収体の多層構造を有するのが特に好ましく、Ｍは、ニッケル（Ｎｉ）、鉄（Ｆｅ）、及び／若しくはコバルト（Ｃｏ）、並びに／又はニッケル（Ｎｉ）、鉄（Ｆｅ）、及び／若しくはコバルト（Ｃｏ）を含む磁性合金、並びに／又はニッケル（Ｎｉ）、鉄（Ｆｅ）、及び／若しくはコバルト（Ｃｏ）を含む磁性酸化物を含む磁気層である。
【００６８】
[0067]本明細書に記載の磁性薄膜干渉顔料粒子は、人間の健康及び環境に対して安全と考えられ、例えば５層ファブリペロー多層構造、６層ファブリペロー多層構造、及び７層ファブリペロー多層構造に基づく多層顔料粒子であってもよく、上記顔料粒子は、およそ４０重量％〜およそ９０重量％の鉄、およそ１０重量％〜およそ５０重量％のクロム、及びおよそ０重量％〜およそ３０重量％のアルミニウムを含む実質的にニッケルを含まない組成の磁性合金を含む１つ又は複数の磁気層を備える。人間の健康及び環境に対して安全と考えられる多層顔料粒子の一般的な例は、欧州特許出願公開第２  ４０２  ４０１  Ａ１号に見られるため、そのすべての内容を本明細書に援用する。
【００６９】
[0068]本明細書に記載の磁性薄膜干渉顔料粒子は通常、ウェブ上への異なる所要層の従来堆積技術によって製造される。例えば物理的気相成長法（ＰＶＤ）、化学的気相成長法（ＣＶＤ）、又は電解析出によって所望数の層を堆積させた後は、適当な溶媒中での剥離層の溶解又はウェブからの材料の剥離のいずれかによって層スタックをウェブから除去する。そして、このように得られた材料を粉砕することにより血小板状の顔料粒子が得られるが、これは、研削、ミル加工（例えば、ジェットミル加工プロセス等）、又は任意の適当な方法でさらに処理して所要サイズの顔料粒子を得る必要がある。得られる製品は、縁部が破砕され、形状が不規則で、アスペクト比が異なる平らな血小板状顔料粒子から成る。適当な血小板状磁性薄膜干渉顔料粒子の作成に関する詳細については、例えば欧州特許出願公開第１  ７１０  ７５６  Ａ１号及び欧州特許出願公開第１  ６６６  ５４６  Ａ１号に見られるが、これらを本明細書に援用する。
【００７０】
[0069]光学可変特性を示す適当な磁性コレステリック液晶顔料粒子としては、磁性単層コレステリック液晶顔料粒子及び磁性多層コレステリック液晶顔料粒子が挙げられるが、これらに限定されない。このような顔料については、例えば国際公開第２００６／０６３９２６  Ａ１号、米国特許第６，５８２，７８１号、及び米国特許第６，５３１，２２１号に開示されている。国際公開第２００６／０６３９２６  Ａ１号は、高い輝度及び変色特性のほか、磁化可能性等の特定の特性を有する単層及び当該単層から得られた顔料粒子を開示している。この開示の単層及び当該単層の粉砕により得られた顔料は、３次元架橋したコレステリック液晶混合物及び磁性ナノ粒子を含む。米国特許第６，５８２，７８１号及び米国特許第６，４１０，１３０号は、配列がＡ１／Ｂ／Ａ２のコレステリック多層顔料粒子を開示している。ここで、Ａ１及びＡ２は、同じであってもよいし異なっていてもよく、それぞれ少なくとも１つのコレステリック層を含む。Ｂは、層Ａ１及びＡ２から送られた光の全部又は一部を吸収するとともに磁気特性を自身に付与する中間層である。米国特許第６，５３１，２２１号は、配列がＡ／Ｂであり、任意選択としてＣを含む血小板状のコレステリック多層顔料粒子を開示している。ここで、Ａ及びＣは、磁気特性を付与する顔料粒子を含む吸収層であり、Ｂはコレステリック層である。
【００７１】
[0070]１つ又は複数の磁性材料を含む適当な干渉被覆顔料としては、１つ又は複数の層で被覆されたコアから成る群から選択される基材から成る構造が挙げられるが、これらに限定されない。ここで、上記コア又は１つ若しくは複数の層の少なくとも一方は、磁性を有する。例えば、適当な干渉被覆顔料は、上記のような磁性材料で構成されたコアであって、１つ又は複数の金属酸化物で構成された１つ又は複数の層で被覆された、コアを含むか、合成又は天然雲母、層状ケイ酸塩（例えば、タルク、カオリン、及び絹雲母）、ガラス（例えば、ホウケイ酸塩）、二酸化ケイ素（ＳｉＯ２）、酸化アルミニウム（Ａｌ２Ｏ３）、酸化チタン（ＴｉＯ２）、グラファイト、及びこれらの２つ以上の混合物で構成されたコアから成る構造を有する。さらに、着色層等の１つ又は複数の別の層が存在していてもよい。
【００７２】
[0071]本明細書に記載の非球状磁性顔料粒子又は磁化可能顔料粒子は、放射線硬化性被膜組成物に生じ得る任意の劣化に対する保護及び／又は放射線硬化性被膜組成物への組み込みの容易化のために表面処理されていてもよく、通常は、腐食防止剤及び／又は湿潤剤が用いられるようになっていてもよい。
【００７３】
[0072]一実施形態によれば、非球状磁性顔料粒子又は磁化可能顔料粒子が血小板状の顔料粒子であることを前提として、本明細書に記載の光学効果層を生成するプロセスは、第１の磁界発生装置の動的な磁界に対して本明細書に記載の放射線硬化性被膜組成物を曝露することにより、血小板状の磁性顔料粒子又は磁化可能顔料粒子の少なくとも一部を２軸配向させるステップであって、ステップａ）の後且つステップｂ）の前に実行される、ステップをさらに含んでいてもよい。第２の磁界発生装置、特に本明細書に記載の磁気アセンブリの磁界に対して被膜組成物をさらに曝露するステップの前に、第１の磁界発生装置の動的な磁界に対して被膜組成物を曝露することにより、血小板状の磁性顔料粒子又は磁化可能顔料粒子の少なくとも一部を２軸配向させるこのようなステップを含むプロセスは、国際公開第２０１５／０８６２５７  Ａ１号に開示されている。本明細書に記載の第１の磁界発生装置の動的な磁界に対する放射線硬化性被膜組成物の曝露の後、内部の血小板状の磁性顔料粒子又は磁化可能顔料粒子がさらに移動及び回転し得るように放射線硬化性被膜組成物が依然として湿潤又は柔軟な間に、本明細書に記載の磁気アセンブリの磁界を用いて、血小板状の磁性顔料粒子又は磁化可能顔料粒子をさらに再配向させる。
【００７４】
[0073]２軸配向を実行することは、２つの主軸が拘束されるように血小板状の磁性顔料粒子又は磁化可能顔料粒子を配向させることを意味する。すなわち、血小板状の磁性顔料粒子又は磁化可能顔料粒子はそれぞれ、顔料粒子の面内に長軸を有し、顔料粒子の面内に直交する短軸を有するものと考えられる。血小板状の磁性顔料粒子又は磁化可能顔料粒子の長軸及び短軸はそれぞれ、動的な磁界に従って配向される。実用上は、これにより、空間中で互いに近く隣接する血小板状磁性顔料粒子が本質的に相互平行となる。２軸配向を実行するため、血小板状磁性顔料粒子は、時間に強く依存する外部磁界を受ける必要がある。言い換えれば、２軸配向によって、血小板状の磁性顔料粒子又は磁化可能顔料粒子の平面が（全方向に）隣接する顔料粒子の平面に対して本質的に平行となるように配向するように、血小板状の磁性顔料粒子又は磁化可能顔料粒子の平面が整列される。一実施形態において、血小板状の磁性顔料粒子又は磁化可能顔料粒子の平面の上記長軸及び当該長軸に垂直な短軸はいずれも、（全方向に）隣接する顔料粒子の長軸及び短軸が互いに整列するように、動的な磁界によって配向される。
【００７５】
[0074]一実施形態によれば、血小板状の磁性顔料粒子又は磁化可能顔料粒子の２軸配向を実行するステップによって、血小板状の磁性顔料粒子又は磁化可能顔料粒子の２つの主軸が基材表面に対して実質的に平行となる磁気配向が得られる。このような整列の場合、血小板状の磁性顔料粒子又は磁化可能顔料粒子は、基材上の放射線硬化性被膜組成物内で平坦化しており、基材表面と平行なそれぞれのＸ軸及びＹ軸（国際公開第２０１５／０８６２５７  Ａ１号の図１に示す）の両方で配向している。
【００７６】
[0075]別の実施形態によれば、血小板状の磁性顔料粒子又は磁化可能顔料粒子の２軸配向を実行するステップによって、血小板状の磁性顔料粒子又は磁化可能顔料粒子が基材表面と実質的に平行なＸＹ平面内の第１の軸と、基材表面に対して実質的に非ゼロの仰角で上記第１の軸と垂直な第２の軸とを有する磁気配向が得られる。
【００７７】
[0076]別の実施形態によれば、血小板状の磁性顔料粒子又は磁化可能顔料粒子の２軸配向を実行するステップによって、血小板状の磁性顔料粒子又は磁化可能顔料粒子のＸＹ平面が仮想回転楕円体表面に対して平行となる磁気配向が得られる。
【００７８】
[0077]血小板状の磁性顔料粒子又は磁化可能顔料粒子を２軸配向させる特に好ましい磁界発生装置は、欧州特許出願公開第２  １５７  １４１  Ａ１号に開示されている。欧州特許出願公開第２  １５７  １４１  Ａ１号に開示の磁界発生装置は、Ｘ軸及びＹ軸という両主軸が基材表面に対して平行になるまで血小板状の磁性顔料粒子又は磁化可能顔料粒子を急激に振動させる方向を変化させる動的な磁界を与える。すなわち、血小板状の磁性顔料粒子又は磁化可能顔料粒子は、基材表面に平行なＸ軸及びＹ軸との安定したシート状構成になり、上記２つの次元で平坦化するまで回転する。
【００７９】
[0078]血小板状の磁性顔料粒子又は磁化可能顔料粒子を２軸配向させる特に好ましい他の磁界発生装置は、直線状の永久磁石ハルバッハ配列、すなわち磁化方向が異なる複数の磁石を備えたアセンブリを含む。ハルバッハ永久磁石の詳細な説明は、Ｚ．Ｑ．Ｚｈｕ及びＤ．Ｈｏｗｅ（Ｈａｌｂａｃｈ  ｐｅｒｍａｎｅｎｔ  ｍａｇｎｅｔ  ｍａｃｈｉｎｅｓ  ａｎｄ  ａｐｐｌｉｃａｔｉｏｎｓ：ａ  ｒｅｖｉｅｗ，ＩＥＥ．Ｐｒｏｃ．Ｅｌｅｃｔｒｉｃ  Ｐｏｗｅｒ  Ａｐｐｌ．，２００１，１４８，ｐ．２９９−３０８）によって与えられている。このようなハルバッハ配列により生成される磁界は、一方側に集中し、他方側ではほぼゼロまで弱まる特性を有する。同時係属の欧州特許出願第１４１９５１５９．０号は、血小板状の磁性顔料粒子又は磁化可能顔料粒子を２軸配向させる適当な装置であって、ハルバッハ円筒アセンブリを備えた、装置を開示している。血小板状の磁性顔料粒子又は磁化可能顔料粒子を２軸配向させる特に好ましい他の磁界発生装置は、回転磁石であり、それぞれの直径に沿って本質的に磁化されるディスク状の回転磁石又は磁石アセンブリを含む。適当な回転磁石又は磁石アセンブリは、米国特許出願公開第２００７／０１７２２６１  Ａ１号に記載されており、半径方向に対称的な時間可変磁界を発生させることによって、未固化被膜組成物の血小板状磁性顔料粒子又は磁化可能顔料粒子の２軸配向が可能になる。これらの磁石又は磁石アセンブリは、外部のモータに接続されたシャフト（又は、スピンドル）によって駆動される。中国特許第１０２５２９３２６  Ｂ号は、血小板状の磁性顔料粒子又は磁化可能顔料粒子を２軸配向させるのに適し得る回転磁石を備えた磁界発生装置の例を開示している。好適な一実施形態において、血小板状の磁性顔料粒子又は磁化可能顔料粒子を２軸配向させる適当な磁界発生装置は、非磁性材料、好ましくは非導電性材料で構成されたハウジング中に拘束されたシャフトの無いディスク状回転磁石又は磁石アセンブリであり、ハウジングに巻回された１つ又は複数の磁石ワイヤコイルによって駆動される。このようにシャフトの無いディスク状回転磁石又は磁石アセンブリの例は、国際公開第２０１５／０８２３４４  Ａ１号及び同時係属の欧州特許出願第１４１８１９３９．１号に開示されている。
【００８０】
[0079]本明細書に記載の基材は、紙又はセルロース、紙含有材料、ガラス、金属、セラミック、プラスチック、及びポリマー等のその他繊維材料、金属化プラスチック若しくはポリマー、複合材、並びにこれらの混合物又は組み合わせから成る群から選択するのが好ましい。代表的な紙、紙状、又はその他の繊維材料は、アバカ、綿、麻、木材パルプ、及びこれらの混合等、様々な繊維で構成されるが、これらに限定されない。当業者には周知の通り、紙幣には綿及び綿／麻混合が好ましく、紙幣以外のセキュリティ文書には、木材パルプが一般的に用いられている。プラスチック及びポリマーの代表例としては、ポリエチレン（ＰＥ）及びポリプロピレン（ＰＰ）等のポリオレフィン、ポリアミド、ポリ（エチレンテレフタレート）（ＰＥＴ）、ポリ（１，４−ブチレンテレフタレート）（ＰＢＴ）、ポリ（エチレン  ２，６−ナフトエート）（ＰＥＮ）等のポリエステル、並びにポリ塩化ビニル（ＰＶＣ）等が挙げられる。基材としては、例えばタイベック（Ｔｙｖｅｋ）（登録商標）という商標で販売されているスパンボンドオレフィン繊維も使用可能である。金属化プラスチック又はポリマーの代表例としては、表面に連続的又は不連続的に配設された金属を有する上述のプラスチック又はポリマー材料が挙げられる。金属の代表例としては、アルミニウム（Ａｌ）、クロム（Ｃｒ）、銅（Ｃｕ）、金（Ａｕ）、鉄（Ｆｅ）、ニッケル（Ｎｉ）、銀（Ａｇ）、これらの組み合わせ、又はこれら金属の２つ以上の合金が挙げられるが、これらに限定されない。上述のプラスチック又はポリマー材料の金属化は、電着プロセス、高真空被覆プロセス、又はスパッタリングプロセスによって行われるようになっていてもよい。複合材の代表例としては、紙及び上記のような少なくとも１つのプラスチック若しくはポリマー材料の多層構造又は積層並びに上記のような紙状又は繊維材料に組み込まれたプラスチック及び／若しくはポリマー繊維等が挙げられるが、これらに限定されない。当然のことながら、基材には、サイジング剤、漂白剤、加工助剤、補強又は湿潤増強剤等、当業者に既知の別の添加剤を含むことも可能である。本明細書に記載の基材は、ウェブ（例えば、上述の材料の連続シート）の形態又はシートの形態で提供されるようになっていてもよい。本発明に従って生成されたＯＥＬがセキュリティ文書上にある場合は、当該セキュリティ文書の偽造及び違法複製に対する安全レベル及び耐性をさらに高くすることを目的として、上記基材は、印刷、被覆、レーザマーキング、又はレーザ穿孔証印、透かし、セキュリティスレッド、繊維、プランシェット、発光化合物、窓、箔、デカール、及びこれらの２つ以上の組み合わせを備えていてもよい。セキュリティ文書の偽造及び違法複製に対する安全レベル及び耐性をさらに高くするという同じ目的で、上記基材は、１つ又は複数のマーカ物質若しくは追跡用添加物並びに／又は機械可読物質（例えば、発光物質、ＵＶ／可視／ＩＲ吸収物質、磁性物質、及びこれらの組み合わせ）を含んでいてもよい。
【００８１】
[0080]また、本明細書には、本明細書に記載のような硬化した放射線硬化性被膜組成物において配向した非球状磁性顔料粒子又は磁化可能顔料粒子を含む本明細書に記載のようなＯＥＬを本明細書に記載の基材上に生成するための磁気アセンブリを記載している。
【００８２】
[0081]本明細書に記載のような基材上にＯＥＬを生成するための磁気アセンブリは、
ｉ）ループ状形態（以下、ループ状磁界発生装置と称する）を構成するとともに、非球状磁性顔料粒子又は磁化可能顔料粒子を含む放射線硬化性組成物が適用された基材（ｘ２０）の表面に対して実質的に垂直なＮＳ磁気軸を有する磁界発生装置（ｘ３０）と、
ｉｉ）棒状双極子磁石又は棒状双極子磁石の組み合わせで構成された磁界発生装置（ｘ４０）であって、上記棒状双極子磁石又は上記棒状双極子磁石の組み合わせが、非球状磁性顔料粒子又は磁化可能顔料粒子を含む放射線硬化性組成物が適用された基材（ｘ２０）の表面に対して実質的に平行なＮＳ磁気軸をそれぞれ結果的に有する、磁界発生装置（ｘ４０）と、
を備える。
【００８３】
[0082]ループ状磁界発生装置（ｘ３０）は、
ｉ）基材（ｘ２０）の表面に対して実質的に垂直なＮＳ磁気軸を有する単一のループ状双極子磁石で構成されていてもよいし、
ｉｉ）ループ状構成に配設され、基材（ｘ２０）の表面に垂直なＮＳ磁気軸を結果的に有する２つ以上の双極子磁石の組み合わせであってもよい。
【００８４】
[0083]ループ状磁界発生装置（ｘ３０）のループ状構成に配設されたループ状双極子磁石又は２つ以上の双極子磁石は、例えばアルニコ５（Ｒ１−１−１）、アルニコ５ＤＧ（Ｒ１−１−２）、アルニコ５−７（Ｒ１−１−３）、アルニコ６（Ｒ１−１−４）、アルニコ８（Ｒ１−１−５）、アルニコ８ＨＣ（Ｒ１−１−７）、及びアルニコ９（Ｒ１−１−６）等のアルニコ合金、例えばストロンチウムヘキサフェライト（ＳｒＦｅ１２Ｏ１９）、バリウムヘキサフェライト、コバルト合金、セラミック５（ＳＩ−１−６）、セラミック７（ＳＩ−１−２）、セラミック８（ＳＩ−１−５）、又はＲＥＣｏ５（ＲＥ＝Ｓｍ又はＰｒ）、ＲＥ２ＴＭ１７（ＲＥ＝Ｓｍ、ＴＭ＝Ｆｅ、Ｃｕ、Ｃｏ、Ｚｒ、Ｈｆ）、ＲＥ２ＴＭ１４Ｂ（ＲＥ＝Ｎｄ、Ｐｒ、Ｄｙ、ＴＭ＝Ｆｅ、Ｃｏ）等の希土類・鉄合金等のフェライト、Ｆｅ、Ｃｒ、Ｃｏの異方性合金、ＰｔＣｏ、ＭｎＡｌＣ、ＲＥコバルト５／１６、ＲＥコバルト１４の群から選択される材料を含む群から選択される材料で構成されているのが好ましい。特に好ましいのは、ストロンチウムヘキサフェライト（ＳｒＦｅ１２Ｏ１９）又はネオジム／鉄／ホウ素（Ｎｄ２Ｆｅ１４Ｂ）粉末等の永久磁石充填剤をプラスチック系又はゴム系マトリクスに含む加工が容易な永久磁石複合材である。
【００８５】
[0084]磁界発生装置（ｘ４０）は、
ｉ）基材（ｘ２０）の表面に対して実質的に平行なＮＳ磁気軸を有する単一の棒状双極子磁石で構成されていてもよいし、
ｉｉ）基材（ｘ２０）の表面に対して実質的に平行なＮＳ磁気軸を結果的に有する２つ以上の棒状双極子磁石の組み合わせであってもよい。
【００８６】
[0085]一実施形態によれば、磁界発生装置（ｘ４０）は、単一の棒状双極子磁石で構成されている。
【００８７】
[0086]別の実施形態によれば、磁界発生装置（ｘ４０）は、基材（ｘ２０）の表面に対して実質的に平行なＮＳ磁気軸を結果的に有する２つ以上の棒状双極子磁石の組み合わせである。２つ以上の棒状双極子磁石は、対称構成又は非対称構成で配置されていてもよい。２つ以上の棒状双極子磁石は、すべてが同じ磁場方向を有するのが好ましい。すなわち、Ｎ極が同じ方向を向いているのが好ましい。
【００８８】
[0087]磁界発生装置（ｘ４０）の棒状双極子磁石は、例えばアルニコ５（Ｒ１−１−１）、アルニコ５ＤＧ（Ｒ１−１−２）、アルニコ５−７（Ｒ１−１−３）、アルニコ６（Ｒ１−１−４）、アルニコ８（Ｒ１−１−５）、アルニコ８ＨＣ（Ｒ１−１−７）、及びアルニコ９（Ｒ１−１−６）等のアルニコ合金、例えばストロンチウムヘキサフェライト（ＳｒＦｅ１２Ｏ１９）、バリウムヘキサフェライト、コバルト合金、セラミック５（ＳＩ−１−６）、セラミック７（ＳＩ−１−２）、セラミック８（ＳＩ−１−５）、又はＲＥＣｏ５（ＲＥ＝Ｓｍ又はＰｒ）、ＲＥ２ＴＭ１７（ＲＥ＝Ｓｍ、ＴＭ＝Ｆｅ、Ｃｕ、Ｃｏ、Ｚｒ、Ｈｆ）、ＲＥ２ＴＭ１４Ｂ（ＲＥ＝Ｎｄ、Ｐｒ、Ｄｙ、ＴＭ＝Ｆｅ、Ｃｏ）等の希土類・鉄合金等のフェライト、Ｆｅ、Ｃｒ、Ｃｏの異方性合金、ＰｔＣｏ、ＭｎＡｌＣ、ＲＥコバルト５／１６、ＲＥコバルト１４を含む群から選択される材料で構成されているのが好ましい。ただし、特に好ましいのは、ストロンチウムヘキサフェライト（ＳｒＦｅ１２Ｏ１９）又はネオジム／鉄／ホウ素（Ｎｄ２Ｆｅ１４Ｂ）粉末等の永久磁石充填剤をプラスチック系又はゴム系マトリクスに含む加工が容易な永久磁石複合材である。
【００８９】
[0088]磁界発生装置（ｘ４０）が２つ以上の棒状双極子磁石の組み合わせである場合、当該２つ以上の棒状双極子は、非磁性材料で構成された１つ又は複数のスペーサ片により分離されていてもよいし、非磁性材料で構成された支持マトリクス中に含まれていてもよい。非磁性材料は、例えば産業用プラスチック及びポリマー、アルミニウム、アルミニウム合金、チタン、チタン合金、及びオーステナイト鋼（すなわち、非磁性鋼）等、低導電性材料、非導電性材料、及びこれらの混合物から成る群から選択されるのが好ましい。産業用プラスチック及びポリマーとしては、ポリアリールエーテルケトン（ＰＡＥＫ）とその誘導体であるポリエーテルエーテルケトン（ＰＥＥＫ）、ポリエーテルケトンケトン（ＰＥＫＫ）、ポリエーテルエーテルケトンケトン（ＰＥＥＫＫ）、及びポリエーテルケトンエーテルケトンケトン（ＰＥＫＥＫＫ）、ポリアセタール、ポリアミド、ポリエステル、ポリエーテル、コポリエーテルエステル、ポリイミド、ポリエーテルイミド、高密度ポリエチレン（ＨＤＰＥ）、超高分子量ポリエチレン（ＵＨＭＷＰＥ）、ポリブチレンテレフタレート（ＰＢＴ）、ポリプロピレン、アクリロニトリルブタジエンスチレン（ＡＢＳ）コポリマー、フッ素化及び過フッ素化ポリエチレン、ポリスチレン、ポリカーボネート、ポリフェニレンスルフィド（ＰＰＳ）、並びに液晶ポリマーが挙げられるが、これらに限定されない。好ましい材料は、ＰＥＥＫ（ポリエーテルエーテルケトン）、ＰＯＭ（ポリオキシメチレン）、ＰＴＦＥ（ポリテトラフルオロエチレン）、ナイロン（Ｎｙｌｏｎ）（登録商標）（ポリアミド）、及びＰＰＳである。図１及び図２に示すように、ループ状磁界発生装置（ｘ３０）は、磁界発生装置（ｘ４０）と、磁気アセンブリにより配向される本明細書に記載の非球状磁性顔料粒子又は磁化可能顔料粒子を含む放射線硬化性被膜組成物（ｘ１０）を有する基材（ｘ２０）との間に位置付けられていてもよし、或いは、磁界発生装置（ｘ４０）がループ状磁界発生装置（ｘ３０）と基材（ｘ２０）との間に位置付けられていてもよい。
【００９０】
[0089]ループ状磁界発生装置（ｘ３０）と磁界発生装置（ｘ４０）との間の距離（ｄ）は、より小型の磁気アセンブリを有するように、およそ０〜およそ１０ｍｍ、好ましくはおよそ０〜およそ３ｍｍの範囲に含まれていてもよい。
【００９１】
[0090]ループ状磁界発生装置（ｘ３０）に備えられた双極子磁石の材料、磁界発生装置（ｘ４０）の双極子磁石の材料、及び距離（ｄ）は、ループ状磁界発生装置（ｘ３０）により生成された磁界と磁界発生装置（ｘ４０）により生成された磁界との相互作用の結果としての磁界、すなわち本明細書に記載の磁気アセンブリの結果的な磁界が本明細書に記載の光学効果層を生成するのに適するように選択されている。
【００９２】
[0091]本明細書に記載のＯＥＬを生成するための磁気アセンブリは、例えば国際公開第２００５／００２８６６  Ａ１号及び国際公開第２００８／０４６７０２  Ａ１号に開示されているような彫刻磁性板をさらに備えていてもよい。彫刻磁性板は、ループ状磁界発生装置（ｘ３０）又は磁界発生装置（ｘ４０）と基材表面との間に位置付けられているため、磁気アセンブリの磁界を局所的に修正する。このような彫刻板は、鉄（鉄ヨーク）で構成されていてもよい。或いは、このような彫刻板は、磁性粒子が分散した本明細書に記載のようなプラスチック材料（例えば、プラストフェライト等）で構成されていてもよい。
【００９３】
[0092]図１Ａは、本発明に係る、非球状磁性顔料粒子又は磁化可能顔料粒子を含む光学効果層（ＯＥＬ）（１１０）を基材（１２０）上に生成するのに適した磁気アセンブリの一例を示している。図１Ａの磁気アセンブリは、リング状双極子磁石（１３０）であるループ状磁界発生装置の上に配設された棒状双極子磁石（１４０）である磁界発生装置を備える。
【００９４】
[0093]図１Ａに示すように、棒状双極子磁石である磁界発生装置（１４０）は、長さ（Ｌ１）、幅（Ｌ２）、及び厚さ（Ｌ３）を有する直方体であってもよい。棒状双極子磁石（１４０）のＮＳ磁気軸は、基材（１２０）の表面と実質的に平行である。
【００９５】
[0094]図１に示すリング状双極子磁石（１３０）であるループ状磁界発生装置は、外径（Ｌ４）、内径（Ｌ５）、及び厚さ（Ｌ６）を有する。リング状双極子磁石（１３０）のＮＳ磁気軸は、棒状双極子磁石（１４０）のＮＳ磁気軸と実質的に垂直である。すなわち、基材（１２０）の表面と実質的に垂直である。
【００９６】
[0095]リング状双極子磁石（１３０）であるループ状磁界発生装置及び棒状双極子磁石（１４０）である磁界発生装置は、直接接触しているのが好ましい。すなわち、リング状双極子磁石（１３０）と棒状双極子磁石（１４０）との距離（ｄ）は、およそ０ｍｍである（図１においては、図面の明瞭化のため、正確な縮尺では示していない）。棒状双極子磁石（１４０）の上面と棒状双極子磁石（１４０）に面する基材（１２０）の表面との距離は、距離ｈで示している。距離ｈは、好ましくはおよそ０．１〜およそ１０ｍｍ、より好ましくはおよそ０．２〜およそ５ｍｍである。
【００９７】
[0096]図１Ｂには、基材（１２０）を−３０°〜＋２０°傾斜させて見られる様々な視角から、図１Ａに示す磁気アセンブリにより生成された結果としてのＯＥＬを示している。このようにして得られるＯＥＬは、当該光学効果層を含む基材を傾斜させることによりサイズが変化するリング状体に見える光学的印象をもたらす。
【００９８】
[0097]図２Ａは、本発明に係る、非球状磁性顔料粒子又は磁化可能顔料粒子を含む光学効果層（ＯＥＬ）（２１０）を基材（２２０）上に生成するのに適した磁気アセンブリの別の例を示している。図２Ａの磁気アセンブリは、リング状双極子磁石（２３０）であるループ状磁界発生装置の下に配設された棒状双極子磁石（２４０）である磁界発生装置を備える。
【００９９】
[0098]棒状双極子磁石（２４０）である磁界発生装置は、図２Ａに示す長さ（Ｌ１）、幅（Ｌ２）、及び厚さ（Ｌ３）を有する直方体であってもよい。上記棒状双極子磁石（２４０）のＮＳ磁気軸は、基材（２２０）の表面と実質的に平行である。
【０１００】
[0099]図２Ａに示すリング状双極子磁石（２３０）であるループ状磁界発生装置は、外径（Ｌ４）、内径（Ｌ５）、及び厚さ（Ｌ６）を有する。リング状双極子磁石（２３０）ののＮＳ磁気軸は、棒状双極子磁石（２４０）である磁界発生装置のＮＳ磁気軸と実質的に垂直である。すなわち、基材（２２０）の表面と実質的に垂直である。
【０１０１】
[00100]図２Ａに示すように、リング状双極子磁石（２３０）であるループ状磁界発生装置及び棒状双極子磁石（２４０）である磁界発生装置は、直接接触しているのが好ましい。すなわち、リング状双極子磁石（２３０）と棒状双極子磁石（２４０）との距離（ｄ）は、およそ０ｍｍである（図２Ａにおいては、図面の明瞭化のため、正確な縮尺では示していない）。棒状双極子磁石（２４０）の上面と棒状双極子磁石（２４０）に面する基材（２２０）の表面との距離は、距離ｈで示している。距離ｈは、好ましくはおよそ０．１〜およそ１０ｍｍ、より好ましくはおよそ０．２〜およそ５ｍｍである。
【０１０２】
[00101]図２Ｂには、基材（２２０）を−３０°〜＋２０°傾斜させて見られる様々な視角から、図２Ａに示す磁気アセンブリにより生成された結果としてのＯＥＬを示している。このようにして得られるＯＥＬは、当該光学効果層を含む基材を傾斜させることによりサイズが変化するリング状体に見える光学的印象をもたらす。
【０１０３】
[00102]図３Ａは、本発明に係る、非球状磁化可能顔料粒子を含む光学効果層（ＯＥＬ）（３１０）を基材（３２０）上に生成するのに適した磁気アセンブリの別の例を示している。図３Ａの磁気アセンブリは、三角形のループ状構成に配設された３つの双極子磁石を含む三角形ループ状磁気装置（３３０）であるループ状磁界発生装置の上に配設された棒状双極子磁石（３４０）である磁界発生装置を備える。
【０１０４】
[00103]図３Ａに示すように、棒状双極子磁石（３４０）である磁界発生装置は、長さ（Ｌ１）、幅（Ｌ２）、及び厚さ（Ｌ３）を有する直方体であってもよい。上記棒状双極子磁石（３４０）のＮＳ磁気軸は、基材（３２０）の表面と実質的に平行である。
【０１０５】
[00104]図３Ａに示すように、三角形ループ状磁気装置（３３０）であるループ状磁界発生装置を構成する３つの双極子磁石はそれぞれ、長さ（Ｌ４）、幅（Ｌ５）、及び厚さ（Ｌ６）を有する直方体であってもよい。上記三角形ループ状磁気装置（３３０）のＮＳ磁気軸は、３つの双極子磁石により構成された三角形と実質的に垂直であり、棒状双極子磁石（３４０）のＮＳ磁気軸と実質的に垂直である。すなわち、基材（３２０）の表面と実質的に垂直である。
【０１０６】
[00105]三角形ループ状双極子磁石（３３０）であるループ状磁界発生装置及び棒状双極子磁石（３４０）である磁界発生装置は、直接接触しているのが好ましい。すなわち、上記三角形ループ状磁気装置（３３０）と上記棒状双極子磁石（３４０）との距離（ｄ）は、およそ０ｍｍである（図３Ａにおいては、図面の明瞭化のため、正確な縮尺では示していない）。棒状双極子磁石（３４０）の上面と棒状双極子磁石（３４０）に面する基材（３２０）の表面との距離は、距離ｈで示している。距離ｈは、好ましくはおよそ０．１〜およそ１０ｍｍ、より好ましくはおよそ０．２〜およそ５ｍｍである。
【０１０７】
[00106]図３Ｂには、基材（３２０）を−１０°〜＋４０°傾斜させて見られる様々な視角から、図３Ａに示す磁気アセンブリにより生成された結果としてのＯＥＬを示している。このようにして得られるＯＥＬは、当該光学効果層を含む基材を傾斜させることによりサイズが変化する三角形ループ状体に見える光学的印象をもたらす。
【０１０８】
[00107]図４Ａは、本発明に係る、非球状磁性顔料粒子又は磁化可能顔料粒子を含む光学効果層（ＯＥＬ）（４１０）を基材（４２０）上に生成するのに適した磁気アセンブリの別の例を示している。図４Ａの磁気アセンブリは、正方形のループ状構成に配設された４つの双極子磁石を含む正方形ループ状磁気装置（４３０）であるループ状磁界発生装置の上に配設された棒状双極子磁石（４４０）である磁界発生装置を備える。
【０１０９】
[00108]図４Ａに示すように、棒状双極子磁石（４４０）である磁界発生装置は、長さ（Ｌ１）、幅（Ｌ２）、及び厚さ（Ｌ３）を有する直方体であってもよい。上記棒状双極子磁石（４４０）のＮＳ磁気軸は、基材（４２０）の表面と実質的に平行である。
【０１１０】
[00109]図４Ａに示すように、正方形ループ状磁気装置（４３０）であるループ状磁界発生装置を構成する４つの双極子磁石はそれぞれ、長さ（Ｌ４）、幅（Ｌ５）、及び厚さ（Ｌ６）を有する直方体であってもよい。上記正方形ループ状磁気装置（４３０）のＮＳ磁気軸は、４つの双極子磁石により構成された正方形と実質的に垂直であり、棒状双極子磁石（４４０）のＮＳ磁気軸と実質的に垂直である。すなわち、基材（４２０）の表面と実質的に垂直である。
【０１１１】
[00110]正方形ループ状双極子磁石（４３０）であるループ状磁界発生装置及び棒状双極子磁石（４４０）である磁界発生装置は、直接接触しているのが好ましい。すなわち、上記正方形ループ状磁気装置（４３０）と上記棒状双極子磁石（４４０）との距離（ｄ）は、およそ０ｍｍである（図４Ａにおいては、図面の明瞭化のため、正確な縮尺では示していない）。棒状双極子磁石（４４０）の上面と棒状双極子磁石（４４０）に面する基材（４２０）の表面との距離は、距離ｈで示している。距離ｈは、好ましくはおよそ０．１〜およそ１０ｍｍ、より好ましくはおよそ０．２〜およそ５ｍｍである。
【０１１２】
[00111]図４Ｂには、基材（４２０）を−３０°〜＋２０°傾斜させて見られる様々な視角から、図４Ａに示す磁気アセンブリにより生成された結果としてのＯＥＬを示している。このようにして得られるＯＥＬは、当該光学効果層を含む基材を傾斜させることによりサイズが変化する正方形ループ状体に見える光学的印象をもたらす。
【０１１３】
[00112]本発明は、本明細書に記載の１つ又は複数の磁気アセンブリを含む回転磁気シリンダを備えた印刷アセンブリであって、上記１つ又は複数の磁気アセンブリが回転磁気シリンダの周方向溝に取り付けられた、印刷アセンブリのほか、本明細書に記載の１つ又は複数の磁気アセンブリを含む平台印刷ユニットを備えた印刷アセンブリであって、上記１つ又は複数の磁気アセンブリが平台印刷ユニットの凹部に取り付けられた、印刷アセンブリをさらに提供する。
【０１１４】
[00113]回転磁気シリンダは、印刷若しくは被覆機器中での使用、印刷若しくは被覆機器との併用、又は印刷若しくは被覆機器の一部としての構成が意図されており、本明細書に記載の１つ又は複数の磁気アセンブリを支える。一実施形態において、回転磁気シリンダは、高い印刷速度で連続動作する回転式、枚葉給紙式、又はウェブ給紙式の産業用印刷機の一部である。
【０１１５】
[00114]平台印刷ユニットは、印刷若しくは被覆機器中での使用、印刷若しくは被覆機器との併用、又は印刷若しくは被覆機器の一部としての構成が意図されており、本明細書に記載の１つ又は複数の磁気アセンブリを支える。一実施形態において、平台印刷ユニットは、非連続動作する枚葉給紙式の産業用印刷機の一部である。
【０１１６】
[00115]本明細書に記載の回転磁気シリンダ又は本明細書に記載の平台印刷ユニットを備えた印刷アセンブリは、本明細書に記載の非球状磁性顔料粒子又は磁化可能顔料粒子を含む層を有することにより、顔料粒子に作用して配向させる磁界を１つ又は複数の磁気アセンブリが生成して光学効果層（ＯＥＬ）を形成させる本明細書に記載のような基材を供給する基材供給装置を具備していてもよい。本明細書に記載の回転磁気シリンダを備えた印刷アセンブリの一実施形態において、基材は、シート又はウェブの形態で基材供給装置により供給される。本明細書に記載の平台印刷ユニットを備えた印刷アセンブリの一実施形態において、基材は、シートの形態で供給される。
【０１１７】
[00116]本明細書に記載の回転磁気シリンダ又は本明細書に記載の平台印刷ユニットを備えた印刷アセンブリは、本明細書に記載の非球状磁性顔料粒子又は磁化可能顔料粒子を含む放射線硬化性被膜組成物を本明細書に記載の基材に適用する被覆又は印刷ユニットであって、本明細書に記載の１つ又は複数の磁気アセンブリによって生成された磁界により配向されて光学効果層（ＯＥＬ）を形成する非球状磁性顔料粒子又は磁化可能顔料粒子を放射線硬化性被膜組成物が含む、被覆又は印刷ユニットを具備していてもよい。本明細書に記載の回転磁気シリンダを備えた印刷アセンブリの一実施形態において、基材は、被覆又は印刷ユニットは、回転連続プロセスに従って動作する。本明細書に記載の平台印刷ユニットを備えた印刷アセンブリの一実施形態において、被覆又は印刷ユニットは、長手方向非連続プロセスに従って動作する。
【０１１８】
[00117]本明細書に記載の回転磁気シリンダ又は本明細書に記載の平台印刷ユニットを備えた印刷アセンブリは、本明細書に記載の１つ又は複数の磁気アセンブリによって磁気的に配向された非球状磁性顔料粒子又は磁化可能顔料粒子を含む放射線硬化性被膜組成物を少なくとも部分的に硬化させることにより、非球状磁性顔料粒子又は磁化可能顔料粒子の配向及び位置を固定して光学効果層（ＯＥＬ）を生成する硬化ユニットを具備していてもよい。
【０１１９】
[00118]本明細書に記載のＯＥＬは、基材上に直接設けて、永久に残るようにしてもよい（例えば、紙幣用途の場合）。或いは、生成のための暫定的な基材上にＯＥＬを設け、後でＯＥＬを取り外すようにしてもよい。これにより、特にバインダ材料が流体状態のままである場合に、例えばＯＥＬの生成が容易化される可能性がある。その後、被膜組成物を少なくとも部分的に硬化させてＯＥＬを生成したら、暫定基材をＯＥＬから取り外してもよい。
【０１２０】
[00119]或いは、光学効果層（ＯＥＬ）又はＯＥＬを備えた基材上に接着層が存在していてもよく、当該接着層は、ＯＥＬが設けられた面と反対側の基材面に存在していてもよいし、ＯＥＬと同じ面でＯＥＬの上に存在していてもよい。したがって、光学効果層（ＯＥＬ）又は基材に接着層が適用されていてもよい。このような物品は、機械類や大きな労力を伴う印刷等のプロセスなく、あらゆる種類の文書又は他の物品に取り付けられるようになっていてもよい。或いは、本明細書に記載のＯＥＬを備えた本明細書に記載の基材は、独立した転写ステップにおいて文書又は物品に適用可能な転写箔の形態であってもよい。この目的のため、基材には剥離被膜が設けられ、その上において、本明細書に記載の通り、ＯＥＬが生成される。このように生成されたＯＥＬ上には、１つ又は複数の接着層が適用されるようになっていてもよい。
【０１２１】
[00120]本明細書には、本明細書に記載のプロセスにより得られた２つ以上すなわち２つ、３つ、４つ等の光学効果層（ＯＥＬ）を備えた基材も記載する。
【０１２２】
[00121]また、本明細書には、本発明に従って生成された光学効果層（ＯＥＬ）を備えた物品、特に、セキュリティ文書、装飾要素又は物体を記載する。これらの物品、特に、セキュリティ文書、装飾要素又は物体は、本発明に従って生成された２つ以上（例えば、２つ、３つ等）のＯＥＬを備えていてもよい。
【０１２３】
[00122]前述の通り、本発明に従って生成された光学効果層（ＯＥＬ）は、装飾目的並びにセキュリティ文書の保護及び認証に用いられるようになっていてもよい。装飾要素又は物体の代表例としては、高級品、化粧品パッケージ、自動車部品、電子／家電製品、家具、及びネイルラッカーが挙げられるが、これらに限定されない。
【０１２４】
[00123]セキュリティ文書としては、有価文書及び有価商品が挙げられるが、これらに限定されない。有価文書の代表例としては、紙幣、証書、チケット、小切手、証票、収入印紙及び納税印紙、契約書等、パスポート等の身分証明書類、身分証明カード、ビザ、運転免許証、銀行カード、クレジットカード、取引カード、アクセス書類又はカード、入場券、公共交通乗車券又は証書等が挙げられ、紙幣、身分証明書類、権利付与書類、運転免許証、及びクレジットカードが好ましいが、これらに限定されない。用語「有価商品」は、特に化粧品、栄養補助食品、医薬品、アルコール、タバコ製品、飲料又は食料品、電気／電子製品、織物又は宝飾品、すなわち偽造及び／又は違法複製に対する保護により、例えば本物の薬等のパッケージの内容物を保証すべき物品のパッケージ材料を表す。これらパッケージ材料の例としては、認証ブランドラベル、不正防止ラベル等のラベル及びシールが挙げられるが、これらに限定されない。なお、開示の基材、有価文書、及び有価商品は、本発明の範囲を制限することなく、専ら例示目的で示している。
【０１２５】
[00124]或いは、光学効果層（ＯＥＬ）は、例えばセキュリティスレッド、セキュリティストライプ、箔、デカール、窓、又はラベル等の補助基材上に生成され、その結果、独立したステップにおいて、セキュリティ文書に転写されるようになっていてもよい。
【０１２６】
［実施例］
[00125]図１Ａ〜図４Ａに示す磁気アセンブリの使用により、表１に記載のＵＶ硬化性スクリーン印刷インクの印刷層における非球状光学可変性磁性顔料粒子を配向させ、図１Ｂ〜図４Ｂに示す光学効果層（ＯＥＬ）を生成した。ＵＶ硬化性スクリーン印刷インクは、Ｔ９０シルクスクリーンを用いて、基材としての黒い市販の紙上に手で適用した。ＵＶ硬化性スクリーン印刷インクの適用層を有する紙基材を磁界発生装置上に配設した（図１Ａ〜図４Ａ）。このようにして得られた非球状光学可変性顔料粒子の磁気的配向パターンは、配向ステップと一部同時に、Ｐｈｏｓｅｏｎ製ＵＶ−ＬＥＤランプ（ファイアフレックス（ＦｉｒｅＦｌｅｘ）タイプ、５０×７５ｍｍ、３９５ｍｍ、８Ｗ／ｃｍ２）を用いて、顔料粒子を含む印刷層のＵＶ硬化によって固定した。
【表１】
0006790331.tif 000002
【０１２７】
［実施例１］（図１Ａ及び図１Ｂ）
[00126]図１Ａにおいて模式的に示すように、実施例１の準備に使用した磁気アセンブリは、リング状双極子磁石（１３０）と、非球状磁性顔料粒子又は磁化可能顔料粒子を含む被膜組成物（１１０）を有する基材（１２０）との間に配設された棒状双極子磁石（１４０）である磁界発生装置を備えるものとした。
【０１２８】
[00127]棒状双極子磁石（１４０）は、長さ（Ｌ１）がおよそ３０ｍｍ、幅（Ｌ２）がおよそ３０ｍｍ、厚さ（Ｌ３）がおよそ２ｍｍであるものとした。棒状双極子磁石（１４０）のＮＳ磁気軸は、基材（１２０）の表面と平行であるものとした。棒状双極子磁石（１４０）は、ＮｄＦｅＢ  Ｎ３０ＵＨで構成した。
【０１２９】
[00128]リング状双極子磁石（１３０）は、外径（Ｌ４）がおよそ２４．５ｍｍ、内径（Ｌ５）がおよそ１５ｍｍ、厚さ（Ｌ６）がおよそ２ｍｍであるものとした。リング状双極子磁石（１３０）のＮＳ磁気軸は、棒状双極子磁石（１４０）のＮＳ磁気軸と実質的に垂直であるものとした。すなわち、基材（１２０）の表面と実質的に垂直であるものとした。リング状双極子磁石（１３０）は、ＮｄＦｅＢ  Ｎ３３で構成した。
【０１３０】
[00129]リング状双極子磁石（１３０）及び棒状磁石（１４０）は、直接接触させた。すなわち、リング状双極子磁石（１３０）と棒状磁石（１４０）との距離（ｄ）は、およそ０ｍｍであるものとした（図１Ａにおいては、図面の明瞭化のため、正確な縮尺では示していない）。棒状双極子磁石（１４０）の上面と棒状双極子磁石（１４０）に面する紙基材（１２０）の表面との距離（ｈ）は、およそ３ｍｍであるものとした。
【０１３１】
[00130]図１Ｂには、基材（１２０）を−３０°〜＋２０°傾斜させた様々な視角にて、図１Ａに示す磁気アセンブリにより生成された結果としてのＯＥＬを示している。
【０１３２】
［実施例２］（図２Ａ及び図２Ｂ）
[00131]図２Ａにおいて模式的に示すように、実施例２の準備に使用した磁気アセンブリは、棒状双極子磁石（２４０）である磁界発生装置と、非球状磁性顔料粒子又は磁化可能顔料粒子を含む被膜組成物（２１０）を有する基材（２２０）との間に配設されたリング状双極子磁石（２３０）を備えるものとした。
【０１３３】
[00132]棒状双極子磁石（２４０）は、長さ（Ｌ１）がおよそ３０ｍｍ、幅（Ｌ２）がおよそ３０ｍｍ、厚さ（Ｌ３）がおよそ４ｍｍであるものとした。棒状双極子磁石（２４０）のＮＳ磁気軸は、基材（２２０）の表面と実質的に平行であるものとした。棒状双極子磁石（２４０）は、ＮｄＦｅＢ  Ｎ３０ＵＨで構成した。
【０１３４】
[00133]リング状双極子磁石（２３０）は、外径（Ｌ４）がおよそ２４．５ｍｍ、内径（Ｌ５）がおよそ１５ｍｍ、厚さ（Ｌ６）がおよそ２ｍｍであり、ＮｄＦｅＢ  Ｎ３３で構成した。
【０１３５】
[00134]リング状双極子磁石（２３０）及び棒状双極子磁石（２４０）は、直接接触させた。すなわち、（２３０）と（２４０）との距離（ｄ）は、およそ０ｍｍであるものとした（図２Ａにおいては、図面の明瞭化のため、正確な縮尺では示していない）。リング状双極子磁石（２３０）の上面とリング状双極子磁石（２３０）に面する紙基材（２２０）の表面との距離（ｈ）は、およそ５ｍｍであるものとした。
【０１３６】
[00135]図２Ｂには、基材（２２０）を−３０°〜＋２０°傾斜させた様々な視角にて、図２Ａに示す磁気アセンブリにより生成された結果としてのＯＥＬを示している。
【０１３７】
［実施例３］（図３Ａ及び図３Ｂ）
[00136]図３Ａにおいて模式的に示すように、実施例３の準備に使用した磁気アセンブリは、三角形のループ状構成に配置された３つの双極子磁石を含む三角形ループ状磁気装置（３３０）と、非球状磁性顔料粒子又は磁化可能顔料粒子を含む被膜組成物を有する基材（３２０）との間に配設された棒状双極子磁石（３４０）である磁界発生装置を備えるものとした。
【０１３８】
[00137]棒状双極子磁石（３４０）は、長さ（Ｌ１）がおよそ３０ｍｍ、幅（Ｌ２）がおよそ３０ｍｍ、厚さ（Ｌ３）がおよそ２ｍｍであるものとした。棒状双極子磁石（３４０）のＮＳ磁気軸は、基材（３２０）の表面と実質的に平行であるものとした。棒状双極子磁石（３４０）は、ＮｄＦｅＢ  Ｎ３０ＵＨで構成した。
【０１３９】
[00138]三角形のループ状構成で配置されるとともに三角形ループ状磁気装置（３３０）を構成する３つの双極子磁石はそれぞれ、長さ（Ｌ４）がおよそ２０ｍｍ、幅（Ｌ５）がおよそ５ｍｍ、厚さ（Ｌ６）がおよそ２ｍｍであるものとした。三角形ループ状磁気装置（３３０）の３つの双極子磁石それぞれのＮＳ磁気軸は、基材（３２０）の表面と実質的に垂直であるものとした。３つの双極子磁石は、ＮｄＦｅＢ  Ｎ４５で構成した。
【０１４０】
[00139]三角形ループ状磁気装置（３３０）及び棒状双極子磁石（３４０）は、直接接触させた。すなわち、三角形ループ状磁気装置（３３０）と棒状双極子磁石（３４０）との距離（ｄ）は、およそ０ｍｍであるものとした（図３Ａにおいては、図面の明瞭化のため、正確な縮尺では示していない）。棒状双極子磁石（３４０）の上面と棒状双極子磁石（３４０）に面する紙基材（３２０）の表面との距離（ｈ）は、およそ３ｍｍであるものとした。
【０１４１】
[00140]図３Ｂには、基材（３２０）を−１０°〜＋４０°傾斜させた様々な視角にて、図３Ａに示す磁気アセンブリにより生成された結果としてのＯＥＬを示している。
【０１４２】
［実施例４］（図４Ａ及び図４Ｂ）
[00141]図４Ａにおいて模式的に示すように、実施例４の準備に使用した磁気アセンブリは、正方形状構成に配置された４つの双極子磁石で構成された正方形ループ状磁気装置（４３０）と、非球状磁性顔料粒子又は磁化可能顔料粒子を含む被膜組成物（４１０）を有する基材（４２０）との間に配設された棒状双極子磁石（４４０）を備えるものとした。
【０１４３】
[00142]棒状双極子磁石（４４０）は、長さ（Ｌ１）がおよそ３０ｍｍ、幅（Ｌ２）がおよそ３０ｍｍ、厚さ（Ｌ３）がおよそ４ｍｍであるものとした。棒状双極子磁石（４４０）のＮＳ磁気軸は、基材（４２０）の表面と実質的に平行であるものとした。棒状双極子磁石（４４０）は、ＮｄＦｅＢ  Ｎ３０ＵＨで構成した。
【０１４４】
[00143]正方形状構成で配置されるとともに正方形ループ状磁気装置（４３０）を構成する４つの双極子磁石はそれぞれ、長さ（Ｌ４）がおよそ１０ｍｍ、幅（Ｌ５）がおよそ５ｍｍ、厚さ（Ｌ６）がおよそ２ｍｍであるものとした。正方形ループ状磁気装置（４３０）の４つの双極子磁石それぞれのＮＳ磁気軸は、基材（４２０）の表面と実質的に垂直であるものとした。４つの双極子磁石は、ＮｄＦｅＢ  Ｎ４５で構成した。
【０１４５】
[00144]正方形ループ状磁気装置（４３０）及び棒状双極子磁石（４４０）は、直接接触させた。すなわち、正方形ループ状磁気装置（４３０）と棒状双極子磁石（４４０）との距離（ｄ）は、およそ０ｍｍであるものとした（図４Ａにおいては、図面の明瞭化のため、正確な縮尺では示していない）。棒状磁気装置（４４０）の上面と棒状双極子磁石（４４０）に面する紙基材（４２０）の表面との距離（ｈ）は、およそ３ｍｍであるものとした。
【０１４６】
[00145]図４Ｂには、基材（４２０）を−３０°〜＋２０°傾斜させた様々な視角にて、図４Ａに示す磁気アセンブリにより生成された結果としてのＯＥＬを示している。
【図１Ａ】
0006790331.tif 000003
【図１Ｂ】
0006790331.tif 000004
【図２Ａ】
0006790331.tif 000005
【図２Ｂ】
0006790331.tif 000006
【図３Ａ】
0006790331.tif 000007
【図３Ｂ】
0006790331.tif 000008
【図４Ａ】
0006790331.tif 000009
【図４Ｂ】
0006790331.tif 000010